(57)【要約】  電気的に潜在的に駆動されるシェード（２０２ａ、２０２ｂ）及び関連する方法を有する絶縁ガラス（ＩＧ）ユニット。このようなＩＧユニットでは、動的に制御可能なシェード（２０２ａ、２０２ｂ）は、ＩＧユニットを画定する２つの基材（１０２、１０４）間に配置され、後退位置と伸長位置との間で移動可能である。動的シェード（２０２ａ、２０２ｂ）は、透明導体（３０６）、及び絶縁体膜（３０８）又は誘電体膜、並びにシャッタ（３１２）を含む、ガラス上の層（３０４）を含む。シャッタは、弾性ポリマー（４０２）、導体（４０４）、及び任意選択のインク（４０６）を含む。ポリマー内に肉眼に見えない穴（５０２）が形成され得る。導体が反射性である場合、内部反射を低減するのを助けるためにオーバーコート層を設けてもよい。ポリマーは、高温環境に耐えることができ、場合によっては着色されてもよい。シェードは、太陽集光器（ＧＩＧＳ）及び導電コーティングを含む。
2021529142.tif 000002
【特許請求の範囲】
【請求項１】
絶縁ガラスユニット（ＩＧユニット）であって、
それぞれが内部主表面及び外部主表面を有する第１及び第２の基材であって、前記第１の基材の前記内部主表面が、前記第２の基材の前記内部主表面に面している、第１及び第２の基材と、
前記第１及び第２の基材を互いに対して実質的に平行に離間した関係に維持し、それらの間に間隙を画定するためのスペーサシステムと、
前記第１の基材と前記第２の基材との間に介在する動的に制御可能なシェードであって、
前記第１の基材の前記内部主表面上に直接又は間接的に設けられた第１の導電コーティングと、
前記第１の導電コーティング上に直接又は間接的に設けられた誘電体膜又は絶縁体膜と、
前記ポリマー基材から離れる方向に移動するために、第２の導電コーティングを支持するポリマー基材と、ＣＩＧＳ吸収体と、第３の導電コーティングと、上部接触層とを含むシャッタであって、前記ポリマー基材は、シャッタ閉位置として機能するように伸長可能であり、且つシャッタ開位置として機能するように後退可能である、シャッタと、
前記第１の導電コーティング及び第２の導電コーティングが、前記シャッタ開位置と前記シャッタ閉位置との間で前記ポリマー基材を駆動するために電位差を選択的に設定するように制御可能な電源に電気的に接続可能であるように構成されている、絶縁ガラスユニット（ＩＧユニット）。
【請求項２】
前記ポリマー基材が、ポリイミド及び／又はポリエチレンナフタレートを含む、請求項１に記載のＩＧユニット。
【請求項３】
前記第２の導電コーティングが、Ｍｏを含む層を含む、請求項１又は２に記載のＩＧユニット。
【請求項４】
前記第２の導電コーティングが、Ｍｏを含む層と前記ポリマー基材との間に介在するＡｌを含む層を更に含む、請求項３に記載のＩＧユニット。
【請求項５】
前記第３の導電コーティングが、酸化亜鉛を含む層を含む、請求項１〜４のいずれか一項に記載のＩＧユニット。
【請求項６】
前記第３の導電コーティングが、アルミニウムドープ酸化亜鉛を含む層を含む、請求項１〜５のいずれか一項に記載のＩＧユニット。
【請求項７】
ＣＩＧＳ吸収体とは反対側の主表面上の前記ポリマー基材に塗布された装飾インクを更に含む、請求項１〜６のいずれか一項に記載のＩＧユニット。
【請求項８】
絶縁ガラスユニット（ＩＧユニット）の製造方法であって、
それぞれが内部主表面及び外部主表面を有する、第１及び第２の基材を提供する工程と、
前記第１の基材の前記内部主表面上に直接又は間接的に第１の導電コーティングを形成する工程と、
前記第１の導電コーティング上に直接又は間接的に誘電体膜又は絶縁体膜を提供する工程と、
前記誘電体膜又は絶縁体膜に隣接して、前記ポリマー基材から離れる方向に移動するために、第２の導電コーティングを支持するポリマー基材と、ＣＩＧＳ吸収体と、第３の導電コーティングと、上部接触層とを含むシャッタを配置する工程であって、前記ポリマー基材は、シャッタ閉位置として機能するように伸長可能であり、且つシャッタ開位置として機能するように後退可能である、工程と、
前記第１の導電コーティング及び第２の導電コーティングを電源に電気的に接続する工程であって、前記第１の導電コーティング、誘電体膜又は絶縁体膜、及びシャッタが、前記電源と関連して制御可能な動的シェードを少なくとも部分的に形成して、電位差を選択的に設定し、それに応じて、前記シャッタ開位置と前記シャッタ閉位置との間で前記ポリマー基材を駆動する、工程と、
前記第１の基材及び第２の基材を、前記ＩＧユニットを作製する際に、前記第１の基材及び第２の基材の前記内面が互いに対向するように、前記第１の基材及び第２の基材を互いに実質的に平行に離間させた関係でスペーサシステムに関連して互いに接続する工程であって、前記第１の基材及び第２の基材の間に間隙が画定され、前記間隙内の前記第１の基材と前記第２の基材との間に前記動的シェードが介在する、工程と、を含む、方法。
【請求項９】
前記ポリマー基材が、ポリイミド及び／又はポリエチレンナフタレートを含む、請求項８に記載の方法。
【請求項１０】
前記第２の導電コーティングが、Ｍｏを含む層を含む、請求項８又は９に記載の方法。
【請求項１１】
前記第２の導電コーティングが、前記Ｍｏを含む層と前記ポリマー基材との間に介在するＡｌを含む層を更に含む、請求項１０に記載の方法。
【請求項１２】
前記第３の導電コーティングが、酸化亜鉛を含む層を含む、請求項８〜１１のいずれか一項に記載の方法。
【請求項１３】
前記第３の導電コーティングが、アルミニウムドープ酸化亜鉛を含む層を含む、請求項８〜１２のいずれか一項に記載の方法。
【請求項１４】
ＣＩＧＳ吸収体とは反対側の主表面上の前記ポリマー基材に塗布された装飾インクを更に含む、請求項８〜１３のいずれか一項に記載の方法。
【請求項１５】
絶縁ガラスユニット（ＩＧユニット）の製造方法であって、
それぞれが内部主表面及び外部主表面を有する、第１及び第２の基材を有する工程であって、前記第１の基材の前記内部主表面が、前記第２の基材の前記内部主表面に面しており、
前記第１の基材の前記内部主表面上に直接又は間接的に第１の導電コーティングが形成され、前記第１の導電コーティング上に直接又は間接的に誘電体膜又は絶縁体膜が設けられ、
前記誘電体膜又は絶縁体膜に隣接してシャッタが配置され、前記シャッタは、前記ポリマー基材から離れる方向に移動するために、第２の導電コーティングを支持するポリマー基材と、ＣＩＧＳ吸収体と、第３の導電コーティングと、上部接触層とを含み、前記ポリマー基材は、シャッタ閉位置として機能するように伸長可能であり、且つシャッタ開位置として機能するように後退可能である、工程と、を備え、
前記第１の導電コーティング及び第２の導電コーティングが電源に電気的に接続可能であり、前記第１の導電コーティング、誘電体膜又は絶縁体膜、及びシャッタが、前記電源と関連して制御可能な動的シェードを少なくとも部分的に形成して、電位差を選択的に設定し、それに応じて、前記シャッタ開位置と前記シャッタ閉位置との間で前記ポリマー基材を駆動する、工程と、
前記第１の基材及び第２の基材を、前記ＩＧユニットを作製する際に、前記第１の基材及び第２の基材の前記内面が互いに対向するように、前記第１の基材及び第２の基材を互いに実質的に平行に離間させた関係でスペーサシステムに関連して互いに接続する工程であって、前記第１の基材及び第２の基材の間に間隙が画定され、前記間隙内の前記第１の基材と前記第２の基材との間に前記動的シェードが介在する、工程と、を含む、方法。
【請求項１６】
前記ポリマー基材が、ポリイミド及び／又はポリエチレンナフタレートを含む、請求項１５に記載の方法。
【請求項１７】
前記第２の導電コーティングが、Ｍｏを含む、請求項１５又は１６のいずれか一項に記載の方法。
【請求項１８】
前記第２の導電コーティングが、Ｍｏを含む層と前記ポリマー基材との間に介在するＡｌを含む層を更に含む、請求項１７に記載の方法。
【請求項１９】
前記第３の導電コーティングが、アルミニウムドープ酸化亜鉛を含む層を含む、請求項１５〜１８のいずれか一項に記載の方法。
【請求項２０】
ＣＩＧＳ吸収体とは反対側の主表面上の前記ポリマー基材に塗布された装飾インクを更に含む、請求項１５〜１９のいずれか一項に記載の方法。
【請求項２１】
絶縁ガラスユニット（ＩＧユニット）内で動的シェードを操作する方法であって、
請求項１５〜２０のいずれか一項に記載の方法に従って作製されたＩＧユニットを有する工程と、
前記シャッタ開位置と前記シャッタ閉位置との間で前記ポリマー基材を移動させるために、前記電源を選択的に作動させる工程と、を含む、方法。
【発明の詳細な説明】
【技術分野】
【０００１】
本発明の特定の例示的実施形態は、絶縁ガラスユニット（ＩＧユニット又はＩＧＵ）と共に使用され得るシェード、かかるシェードを含むＩＧユニット、及び／又はその製造方法に関する。より具体的には、本発明の特定の例示的実施形態は、ＩＧユニットと共に使用され得る、電気的、潜在的に駆動されるシェード、かかるシェードを含むＩＧユニット、及び／又はその製造方法に関する。
【背景技術】
【０００２】
建築部門は、世界の一次エネルギー消費の３０〜４０％を表すことが示されている、そのエネルギー消費が高いことで知られている。特に、エネルギー効率の厳格性の低い建築基準で構築された古い構造体では、加熱、冷却、換気、及び照明などの運用コストが、この消費の大部分を占める。
【０００３】
窓は、例えば、自然光、新鮮な空気、アクセス、及び外部世界への接続を提供する。しかしながら、それらはしばしば、無駄なエネルギーの重大な原因の典型でもある。建築用窓の使用を増加させる傾向が高まり、エネルギー効率及び人間の快適性の相反する利益をバランスさせることは、ますます重要になってきている。更に、地球温暖化及び二酸化炭素排出量に関する懸念が、新規なエネルギー効率の高いグレージングシステムの推進力になっている。
【０００４】
この点に関して、窓は通常、建物の隔離において「弱いリンク」であり、ガラスのファサード全体を含むことが多い現代の建築設計を考慮すると、エネルギー浪費を制御及び低減する点で、より優れた絶縁窓を持つことが有利であろうことが明らかになる。したがって、絶縁性の高い窓の開発には、環境的にも経済的にも大きな利点がある。
【発明の概要】
【０００５】
絶縁ガラスユニット（ＩＧユニット又はＩＧＵ）が開発されており、建物及び他の構造物の絶縁性が向上している。図１は、例示的なＩＧユニットの断面概略図である。図１の例示的なＩＧユニットでは、第１の基材１０２及び第２の基材１０４は、実質的に平行であり、互いに離間している。スペーサシステム１０６は、第１の基材１０２及び第２の基材１０４の周辺部に提供され、それらを互いに実質的に平行に離間した関係に維持し、それらの間に間隙又は間隙１０８を画定するのに役立つ。間隙１０８は、例えば、全体的なＩＧユニットの絶縁特性を改善するために、場合によっては不活性ガス（例えば、Ａｒ、Ｋｒ、Ｘｅ、及び／又は同様のものなど）で少なくとも部分的に充填されてもよい。場合によっては、スペーサシステム１０６に加えて、任意選択の外側シールが提供されてもよい。
【０００６】
窓は、冬の太陽光の利益及び一年中の昼光の形態で建物に「エネルギーを供給する」能力を有するという点で、ほとんどの建物において固有の要素である。しかしながら、現在の窓技術は、多くの場合、冬の過剰な加熱コスト、夏の過剰な冷却につながることが多く、多くの場合、光源の市販品の多くにおいて光が暗色化されるか又はオフにされることを可能にするという昼光の利益を捕捉し損ねている。
【０００７】
薄膜技術は、窓性能を改善する１つの有望な方法である。薄膜は、例えば、製造中にガラス上に直接適用することができ、それに対応してより低コストで既に既存の窓に後付けすることができるポリマーウェブ上に適用することができる。過去２０年間にわたって進歩が行われており、主に、静的又は「受動的」低放射率（低Ｅ）コーティングを使用することにより、並びにスペクトル選択的低Ｅコーティングを使用することにより、太陽熱利得係数（ＳＨＧＣ）を低減することによって、進歩が行われてきた。低Ｅコーティングは、例えば、図１に示され、図１に関連して記載されているものなどのＩＧユニットと関連して使用され得る。しかしながら、更なる強化が可能である。
【０００８】
例えば、建物等への改善された断熱を提供するという要望を考慮に入れたより動的なＩＧユニットオプションを提供することが望ましいであろうことは、太陽が建物の内部に「エネルギーを供給」する能力を利用し、また、より「オンデマンド」方式でプライバシーを提供することが望ましいことが理解されるであろう。このような製品は、美的外観も満足することが望ましいことが理解されるであろう。
【０００９】
特定の例示的実施形態は、これら及び／又は他の懸念事項に対処する。例えば、本発明の特定の例示的実施形態は、ＩＧユニットと共に使用され得る電気的、潜在的に駆動されるシェード、かかるシェードを含むＩＧユニット、及び／又はその製造方法に関する。
【００１０】
特定の例示的実施形態では、絶縁ガラス（ＩＧ）ユニットが提供される。第１の基材及び第２の基材はそれぞれ、内部主表面及び外部主表面を有し、第１の基材の内部主表面は、第２の基材の内部主表面に面している。スペーサシステムは、第１の基材及び第２の基材を互いに対して実質的に平行に離間した関係に維持し、それらの間に間隙を画定するのに役立つ。第１の基材と第２の基材との間に介在する動的に制御可能なシェードは、第１の基材の内部主表面上に直接又は間接的に提供される第１の導電膜と、第１の導電コーティング上に直接又は間接的に提供される誘電体膜又は絶縁体膜と、ポリマー基材から離れる方向に移動するために、第２の導電コーティングを支持するポリマー基材と、ＣＩＧＳ吸収体と、第３の導電コーティングと、上部接触層とを含み、ポリマー基材は、シャッタ閉位置として機能するように伸長可能であり、且つシャッタ開位として機能するように後退可能である。第１の導電膜及び第２の導電膜は、シャッタ開位置とシャッタ閉位置との間でポリマー基材を相応に駆動するために電位差を選択的に設定するように制御可能な電源に電気的に接続可能である。
【００１１】
特定の例示的実施形態では、絶縁ガラス（ＩＧ）ユニットの製造方法が提供される。この方法は、それぞれが内部主表面及び外部主表面を有する第１の基材及び第２の基材を提供する工程と、第１の基材の内部主表面上に直接又は間接的に第１の導電コーティングを形成する工程と、第１の導電コーティング上に直接又は間接的に誘電体膜又は絶縁体膜を提供する工程と、誘電体膜又は絶縁体膜に隣接して、ポリマー基材から離れる方向に移動するために、第２の導電コーティングを支持するポリマー基材と、ＣＩＧＳ吸収体と、第３の導電コーティングと、上部接触層とを含むシャッタを配置することであって、ポリマー基材は、シャッタ閉位置として機能するように伸長可能であり、シャッタ開位置を果たすように後退可能である、ことと、第１の導電コーティング及び第２の導電コーティングを電源に電気的に接続する工程であって、第１の導電コーティング、誘電体膜又は絶縁体膜、及びシャッタが、電源と関連して制御可能な動的シェードを少なくとも部分的に形成して、電位差を選択的に設定し、それに応じて、シャッタ開位置とシャッタ閉位置との間でポリマー基材を駆動する、工程と、第１の基材及び第２の基材を、ＩＧユニットを作製する際に、第１の基材及び第２の基材の内面が互いに対向するように、第１の基材及び第２の基材を互いに実質的に平行に離間させた関係でスペーサシステムに関連して互いに接続する工程であって、第１の基材及び第２の基材の間に間隙が画定され、間隙内の第１の基材と第２の基材との間に動的シェードが介在する、工程と、を含む。
【００１２】
特定の例示的実施形態では、絶縁ガラス（ＩＧ）ユニットの製造方法が提供される。本方法は、それぞれが内部主表面及び外部主表面を有する、第１の基材及び第２の基材を有することを含み、第１の基材の内部主表面は、第２の基材の内部主表面に面している。第１の導電コーティングは、第１の基材の内部主表面上に直接又は間接的に形成され、誘電体膜又は絶縁体膜が、第１の導電コーティング上に直接又は間接的に提供される。誘電体膜又は絶縁体膜に隣接してシャッタが配置され、このシャッタは、ポリマー基材から離れる方向に移動するために、第２の導電コーティングを支持するポリマー基材と、ＣＩＧＳ吸収体と、第３の導電コーティングと、上部接触層とを含み、ポリマー基材は、シャッタ閉位置として機能するように伸長可能であり、且つシャッタ開位置として機能するように後退可能である。第１の導電コーティング及び第２の導電コーティングは、電源に電気的に接続可能であり、第１の導電コーティング、誘電体膜又は絶縁体膜、及びシャッタが、電源と関連して制御可能な動的シェードを少なくとも部分的に形成して、電位差を選択的に設定し、それに応じて、シャッタ開位置とシャッタ閉位置との間でポリマー基材を駆動する。本方法は、第１の基材及び第２の基材を、ＩＧユニットを作製する際に、第１の基材及び第２の基材の内面が互いに対向するように、第１の基材及び第２の基材を互いに実質的に平行に離間させた関係でスペーサシステムに関連して互いに接続する工程であって、第１の基材及び第２の基材の間に間隙が画定され、間隙内の第１の基材と第２の基材との間に動的シェードが介在する、工程を更に含む。
【００１３】
特定の例示的実施形態では、絶縁ガラス（ＩＧ）ユニット内で動的シェードを操作する方法が提供される。本方法は、本明細書に開示される技術に従って作製されたＩＧユニットを有することと、電源を選択的に活性化して、シャッタ開位置とシャッタ閉位置との間でポリマー基材を移動させることと、を含む。
【００１４】
本明細書に記載の特徴、態様、利点、及び例示的実施形態は、更なる実施形態を実現するために組み合わされてよい。
【００１５】
これら及び他の特徴及び利点は、図面と併せて、例示的な実施形態の以下の詳細な説明を参照することによって、より良好且つより完全に理解され得る。
【図面の簡単な説明】
【００１６】
【図１】例示的な絶縁ガラスユニット（ＩＧユニット又はＩＧＵ）の断面概略図である。
【図２】特定の例示的実施形態に関連して使用され得る、電気的、潜在的に駆動されるシェードを組み込んだ例示的なＩＧＵの断面概略図である。
【図３】特定の例示的実施形態による、シャッタ動作を可能にする、図２の実施例ＩＧＵの、例示的な「ガラス上の」構成要素を示す断面図である。
【図４】特定の例示的実施形態による、図２の実施例ＩＧＵからの例示的なシャッタの断面図である。
【図５】特定の例示的実施形態に関連して使用され得る、電気的、潜在的に駆動されるシェードを組み込んだシェードを含む、例示的なＩＧＵの断面概略図である。
【図６ａ】図５の例示的なＩＧＵに関連して、特定の例の実例において、太陽放射がどのように選択的に反射され得るかを示す図である。
【図６ｂ】図５の例示的なＩＧＵに関連して、特定の例の実例において、太陽放射がどのように選択的に反射され得るかを示す図である。
【図７】特定の例示的実施形態による、図５の例示的なシェードに形成された穿穴の代替的な幾何学的形状を示す断面図である。
【図８ａ】特定の例示的実施形態による、シェード全体の美的外観を改善するためにオーバーコートが含まれることを除いて、図３の実施例と同様のシャッタの断面図である。
【図８ｂ】特定の例示的実施形態による、シェード全体の美的外観を改善するためにオーバーコートが含まれることを除いて、図３の実施例と同様のシャッタの断面図である。
【図８ｃ】特定の例示的実施形態による、シェード全体の美的外観を改善するためにオーバーコートが含まれることを除いて、図３の実施例と同様のシャッタの断面図である。
【図９】特定の例示的実施形態において、図８ａ〜８ｂの層スタックに関連して使用され得る特定の例示的なオーバーコート材料のパーセント反射率対波長をプロットするグラフである。
【図１０】特定の例示的実施形態において、図８ａ〜８ｂの層スタックに関連して使用され得る特定の例示的なオーバーコート材料のパーセント反射率対波長をプロットするグラフである。
【図１１】特定の例示的実施形態において、図８ａ〜８ｂの層スタックに関連して使用され得る特定の例示的なオーバーコート材料のパーセント反射率対波長をプロットするグラフである。
【図１２】ヤング率に対する温度の影響を示すグラフである。
【図１３】異なる温度におけるＰＥＴ膜の典型的な応力緩和曲線を示す。
【図１４】特定の例示的実施形態で再生することができるシェード関数に対する基本的制約を要約する。
【図１５】特定の例示的実施形態において関連し得るいくつかの材料に関するコイル強度関連特性を含む表である。
【図１６】特定の例示的実施形態に関連して使用することができるＣＩＧＳ太陽電池を組み込んだシャッタの概略図である。
【図１７】特定の例示的実施形態による、シェードがどのようにグレージングに接続され、電力が供給され得るかを示す。
【図１８】特定の例示的実施形態による、シェードがどのようにグレージングに接続され、電力が供給され得るかを示す。
【図１９】特定の例示的実施形態による、シェードがどのようにグレージングに接続され、電力が供給され得るかを示す。
【図２０】特定の例示的実施形態による、シェードがどのようにグレージングに接続され、電力が供給され得るかの代替的な手法を示す概略図である。
【図２１】特定の例示的実施形態による、シェードがどのようにグレージングに接続され、電力が供給され得るかについての別の代替的な手法を示す概略図である。
【発明を実施するための形態】
【００１７】
本発明の特定の例示的実施形態は、ＩＧユニットと共に使用され得る電気的、潜在的に駆動されるシェード、かかるシェードを含むＩＧユニット、及び／又はその製造方法に関する。ここでより詳細に図面を参照すると、図２は、特定の例示的実施形態に関連して使用され得る電位駆動シェードを組み込んだ例示的な絶縁ガラスユニット（ＩＧユニット又はＩＧＵ）の断面概略図である。より具体的には、図２は、第１及び第２の実質的に平行な離間したガラス基材１０２及び１０４が、スペーサシステム１０６を使用して互いに分離され、間隙１０８がそれらの間に画定される点で、図１と同様である。第１及び第２の電気的に駆動されるシェード２０２ａ及び２０２ｂは、第１及び第２の基材１０２及び１０４のそれぞれの内側主表面に近接する間隙１０８内に提供される。以下に提供される説明から明確になるように、シェード２０２ａ及び２０２ｂは、シェード２０２ａと２０２ｂと、基材１０２及び１０４の内面に形成された導電性コーティングとの間の電位差の生成によって制御される。また、以下に提供される説明から明確になるように、それぞれのシェード２０２ａ及び２０２ｂは、導電性コーティング（例えば、Ａｌ、Ｃｒ、ＩＴＯ、及び／又は同様のものを含む層を含むコーティング）でコーティングされたポリマー膜を使用して作製され得る。アルミニウムコーティングされたシェードは、可視光の部分−完全反射、及び最大でかなりの量の総太陽エネルギーを提供し得る。
【００１８】
シェード２０２ａ及び２０２ｂは通常、（例えば、丸められて）後退されるが、例えば「従来の」ブラインドのように、基材１０２及び１０４の少なくとも一部を覆うために、適切な電圧が印加されたときに急速に伸長する（例えば、ロールアウトする）。巻き上げシェードは、非常に小さい直径を有してもよく、典型的には、第１の基材１０２と第２の基材１０４との間の間隙１０８の幅よりもはるかに小さくなり、これにより、それらの間で機能することができ、巻き上げられるときに本質的に視界から隠され得る。ロールアウトされたシェード２０２ａ及び２０２ｂは、隣接する基材１０２及び１０４に強く付着する。
【００１９】
シェード２０２ａ及び２０２ｂは、基材１０２及び１０４の可視又は「フレーム」領域の垂直長さの全て又は一部分に沿って、後退構成から伸長構成まで延びる。後退構成では、シェード２０２ａ及び２０２ｂは、フレーム領域を通る放射線透過を実質的に可能にする第１の表面積を有する。伸長構成では、シェード２０２ａ及び２０２ｂは、フレーム領域を通る放射線透過を実質的に制御する第２の表面積を有する。特定の例示的実施形態では、シェード２０２ａ及び２０２ｂは、それらが取り付けられる基材１０２及び１０４のフレーム領域の水平幅の全て又は一部にわたって延在する幅を有してもよい。
【００２０】
それぞれのシェード２０２ａ及び２０２ｂは、第１の基材１０２と第２の基材１０４との間に配設され、好ましくは、それぞれが、その頂部付近で、１つの端部でその内面（又はその上に配置された誘電体又は他の層）に取り付けられる。この点で、接着剤層を使用してもよい。図２では、シェード２０２及び２０４は部分的に展開されて（部分的に伸長されて）示されている。特定の例示的実施形態では、シェード２０２ａ及び２０２ｂ、並びに任意の接着剤層又は他の取り付け構造は、好ましくは、シェード２０２ａ及び２０２ｂが少なくとも部分的に展開されたときにのみ見られるように、視界から隠される。
【００２１】
完全に巻き上げられたシェードの直径は、好ましくは約１〜５ｍｍであるが、特定の例示的実施形態では５ｍｍ超であってもよい。好ましくは、巻き上げされたシェードの直径は、迅速且つ繰り返される展開及び巻き上げ操作を容易にするために、典型的には約１０〜１５ｍｍである間隙１０８の幅以下である。図２の実施例では２つのシェード２０２ａ及び２０２ｂが示されているが、特定の例示的実施形態では１つのシェードのみが提供されてもよく、また、１つのシェードが内側又は外側基材１０２又は１０４のいずれかの内側表面上に提供されてもよいことも理解されよう。２つのシェードがある例示的な実施形態では、その組み合わせ直径は、例えば、両方のシェードの展開及び巻き上げ操作を容易にするために、好ましくは、間隙１０８の幅以下であることが好ましい。
【００２２】
シェード２０２ａ及び２０２ｂを駆動するのに役立つ電子コントローラが提供されてもよい。電子コントローラは、例えば、好適なリードなどを介して、シェード２０２ａ及び２０２ｂ並びに基材１０２及び１０４に電気的に接続されてもよい。リード線は、組み立てられたＩＧユニットを介して見えないようにすることができる。電子コントローラは、シェード２０２ａ及び２０２ｂに出力電圧を提供するように構成される。特定の例示的実施形態では、シェード２０２ａ及び２０２ｂを駆動するためにＤＣ約１００〜５００Ｖの範囲の出力電圧を使用することができる。この点に関して、外部ＡＣ又はＤＣ電源、ＤＣ電池、及び／又は同様のものが使用されてもよい。例えば、シェード２０２ａ及び２０２ｂや基材１０２及び１０４等を含む製造パラメータ及び材料に応じて、より高い又は低い出力電圧が提供され得ることが理解されるであろう。
【００２３】
コントローラは、例えば、シェード２０２ａ及び２０２ｂが後退又は延長されるべきかどうかを示すために、手動スイッチ、遠隔（例えば、無線）制御、又は他の入力装置に連結されてもよい。特定の例示的実施形態では、電子コントローラは、制御信号を受信及び復号するための命令を記憶するメモリに動作可能に結合されたプロセッサを含んでもよく、制御信号は、電圧を選択的に印加して、シェード２０２ａ及び２０２ｂの伸長及び／又は後退を制御する。他の機能が実現され得る更なる命令が提供されてもよい。例えば、ユーザ指定の又は他の時間にシェード２０２ａ及び２０２ｂが、伸長し、後退するようにプログラムされ得るように、タイマーを提供することができ、ユーザ指定の屋内及び／又は屋外温度に達した場合に、シェード２０２ａ及び２０２ｂが伸長して後退するようにプログラムされ得るように、温度センサが提供されてもよい。構造体の外側の光の量に基づいて、シェード２０２ａ及び２０２ｂが伸長し、後退するようにプログラムされ得るように、光センサを提供することができる。
【００２４】
上述したように、２つのシェード２０２ａ及び２０２ｂが図２に示されているが、特定の例示的な実施形態は、単一のシェードのみを組み込んでもよい。更に、上述のように、かかるシェードは、ＩＧユニット全体に沿って、且つ実質的に全体にわたって垂直方向及び水平方向に延在するように設計されてもよく、異なる例示的実施形態は、それらが配置されるＩＧユニットの部分のみを被覆するシェードを含んでもよい。そのような場合、マンチンバーなどの内部又は外部構造を考慮して、平面シャッタをシミュレートするためにより選択可能な範囲を実現するために複数のシェードを提供してもよい。
【００２５】
特定の例示的実施形態では、例えば、その幅に沿ってＩＧＵの底部にロック抑制部が配設されてもよく、これにより、シェードがその全長から回転することを防止するのに役立つ。ロック抑制部は、金属などの導電性材料から作製されてもよい。ロック抑制部はまた、例えば、ポリプロピレン、フッ素化エチレンプロピレン（ＦＥＰ）、ポリテトラフルオロエチレン（ＰＴＦＥ）、及び／又は同様のものなどの低消散率ポリマーでコーティングされてもよい。
【００２６】
シェード２０２ａ及び２０２ｂの動作の例示的な詳細は、図３〜図４に関連して提供されない。より具体的には、図３は、特定の例示的実施形態に係る、シャッタ動作を可能にする、図２の実施例ＩＧＵの例示的な「ガラス上の」構成要素を示す断面図であり、図４は、特定の実施形態例に係る、図２の実施形態ＩＧＵの例示的なシャッタの断面図である。図３は、図２の基材１０２及び１０４のいずれか又は両方に使用され得るガラス基材３０２を示す。ガラス基材３０２は、ガラス構成要素３０４及びシャッタ３１２を支持する。特定の例示的実施形態では、巻かれていない場合、導体４０４は、インク層４０６よりも基材３０２に近くてもよい。他の例示的実施形態では、この構成は、例えば、巻き出されていないときに、導体４０４がインク層４０６よりも基材３０２から遠くになり得るように、反転されてもよい。
【００２７】
ガラス上の構成要素３０４は、透明な低ヘイズ接着剤３１０などを介して基材３０２に接着され得る誘電材料３０８と共に透明導体３０６を含む。これらの材料は、好ましくは実質的に透明である。特定の例示的実施形態では、透明導体３０６は、端子を介してコントローラへのリード線に電気的に接続される。特定の例示的実施形態では、透明導体３０６は、コンデンサの固定電極として機能し、誘電材料３０８は、このコンデンサの誘電体として機能する。
【００２８】
透明導体３０６は、例えば、ＩＴＯ、酸化スズ（例えば、ＳｎＯ2又は他の好適な化学量論）などの任意の好適な材料から形成されてもよい。透明導体３０６は、特定の例示的実施形態において、厚さ１０〜５００ｎｍであってもよい。誘電材料３０８は、特定の例示的実施形態では、低消散率ポリマーであってもよい。好適な材料としては、例えば、ポリプロピレン、ＦＥＰ、ＰＴＦＥ、ポリエチレンテレフタレート（ＰＥＴ）、ポリイミド（ＰＩ）、及びポリエチレンナフタレート（ＰＥＮ）などが挙げられる。誘電材料３０８は、特定の例示的実施形態では、４〜２５マイクロメートルの厚さを有してもよい。誘電材料３０８の厚さは、（例えば、より薄い誘電体層が典型的に信頼性を低下させるので、より厚い誘電体層は、典型的には、動作目的のために高い印加電圧を必要とする）、シェードの信頼性をバランスさせるように選択することができる。
【００２９】
既知のように、多くの低放射率（低Ｅ）コーティングは導電性である。したがって、特定の例示的実施形態では、透明導体３０６の代わりに低Ｅコーティングが使用されてもよい。低Ｅコーティングは、銀ベースの低Ｅコーティングであってもよく、例えば、Ａｇを含む１つ、２つ、３つ、又はそれ以上の層が誘電体層の間に挟まれてもよい。このような場合、接着剤３１０の必要性は、低減されるか、又は完全に除去されてもよい。
【００３０】
シャッタ３１２は、弾性層４０２を含んでもよい。特定の例示的実施形態では、弾性層４０２の一方の面に導電体４０４が使用されてもよく、任意選択的に、他方の面に装飾インク４０６が適用されてもよい。特定の例示的実施形態では、導体４０４は透明であってもよく、示されるように、装飾インク４０６は任意である。特定の例示的実施形態では、導体４０４及び／又は装飾インク４０６は、半透明であってもよく、ないしは別の方法で、シャッタ３１２に着色又は審美的特徴を付与することができる。特定の例示的実施形態では、弾性層４０２は、例えば、ＰＥＮ、ＰＥＴ、ポリフェニレンスルフィド（ＰＰＳ）、ポリエーテルエーテルケトン（ＰＥＥＫ）などの収縮性ポリマーから形成されてもよい。弾性層４０２は、特定の例示的実施形態では、１〜２５マイクロメートル厚であってもよい。導体４０４は、異なる例示的実施形態において導体３０６に使用されるものと同じ又は異なる材料から形成されてもよい。例えば、金属又は金属酸化物材料が使用されてもよい。特定の例示的実施形態では、例えばＩＴＯ、Ａｌ、Ｎｉ、ＮｉＣｒ、酸化スズ等を含む層を含む厚さ１０〜５０ｎｍの材料を使用することができる。特定の例示的実施形態では、導体４０４の抵抗は、４０〜２００オーム／平方の範囲であってもよい。
【００３１】
装飾インク４０６は、所望の可視色及び／又は赤外線を選択的に反射及び／又は吸収する顔料、粒子、及び／又は他の材料を含んでもよい。
【００３２】
図２に示すように、シェード２０２ａ及び２０２ｂは、通常、らせん状ロールとして巻かれ、らせんの外側端部は、接着剤によって基材１０２及び１０４（例えば、その上の誘電体）に固着されている。導体４０４は、端子を介してリードなどに電気的に接続されてもよく、導体３０６をその固定電極及び誘電体３０８としてその誘電体として有するコンデンサの可変電極として機能してもよい。
【００３３】
電気駆動部が可変電極と固定電極との間に提供されるとき、例えば、電圧又は電流の電気駆動が、シャッタ３１２の導体４０４と基材３０２上の導体３０６との間に印加されるとき、シャッタ３１２は、２つの電極間の電位差によって生じる静電力によって基材３０２に向かって引かれる。可変電極を引っ張ると、コイル状のシェードが展開する。可変電極上の静電力により、シャッタ３１２は基材３０２の固定電極に対して確実に保持される。結果として、シェードのインクコーティング層４０６は、特定の可視色及び／又は赤外放射を選択的に反射又は吸収する。このようにして、展開したシェードは、特定の光又は他の放射線を選択的に遮断及び／又は反射することによって放射線透過を制御し、それによって、ＩＧユニットの全体的な機能を透過して、一部又は選択的に透過性であるか、又は更には不透明であるように、ＩＧユニットの全体的な機能を変化させる。
【００３４】
可変電極と固定電極との間の電気駆動が除去されると、可変電極上の静電力も同様に除去される。弾性層４０２及び導体４０４内に存在するばね定数により、シェードがその元の緊密な巻回位置に戻るようになる。シェードの動きは主に容量性回路によって制御されるため、電流は本質的に、シェードが展開中又は巻き上げ中のいずれかである間にのみ流れる。その結果、シェードの平均電力消費量は非常に低い。このようにして、少なくともいくつかの例では、数年のシェードを操作するために、いくつかの標準的な単３電池を使用することができる。
【００３５】
一実施例では、基材３０２は、譲受人から市販されている厚さ３ｍｍの透明ガラスであってもよい。接着剤層３１０には、低いヘイズを有するアクリル系接着剤が使用されてもよい。導体３０６には、１００〜３００Ω／平方の抵抗を有するスパッタＩＴＯが使用されてもよい。ポリマー膜は、１２マイクロメートル厚の低ヘイズ（例えば、＜１％ヘイズ）ＰＥＴ材料であってもよい。装飾インク４０６として、サンケミカル株式会社（Ｓｕｎ  Ｃｈｅｍｉｃａｌ  Ｉｎｃ．）から入手可能なＰＶＣ系インクを、３〜８マイクロメートルの厚さで適用してもよい。弾性層４０２として、厚さ６、１２、又は２５マイクロメートルであるデュポン（ＤｕＰｏｎｔ）から市販されているＰＥＮ材料を使用することができる。３７５ｎｍの公称厚さを有する、蒸着されたＡｌを蒸発させた不透明導体４０６を使用することができる。透明なオプションのために、スパッタリングされたＩＴＯが使用されてもよい。両方の場合において、抵抗は１００〜４００オーム／平方であってもよい。特定の例示的実施形態では、ＩＴＯ又は他の導電性材料は、それらのそれぞれのポリマーキャリア層上にスパッタリングされるか、又は他の方法で形成されてもよい。当然ながら、これらの例示的な材料、厚さ、電気特性、並びにそれらの様々な組み合わせ及び部分的組み合わせなどは、特に特許請求されない限り限定するものと見なされるべきではない。
【００３６】
更なる製造、動作、及び／又は他の詳細及び代替が実施されてもよい。例えば、米国特許第８，９８２，４４１号、同第８，７３６，９３８号、同第８，１３４，１１２号、同第８，０３５，０７５号、同第７，７０５，８２６号、及び同第７，６４５，９７７号を参照されたい。上記の文献のそれぞれの内容全体は、参照により本明細書に組み込まれる。
【００３７】
特定の例示的実施形態は、光がシェードを通過することを可能にし、太陽の角度に基づいて漸進的な量の太陽透過率を提供する微小穿穴又は貫通穴を含んでもよい。これらの穿穴又は穴は、直射日光の遮蔽を漸進的に助けることができる。微小穴のシェード効果は、特定の例示的実施形態では、人間の目に対して小さすぎるように形成されているため、微小穴のシェード効果を外部ブラインドのシェード効果と比較することができる。空洞のサイズ、分布、及び角度は、年のうち異なる時間中に建物内に許容される量の太陽エネルギーを制御するように設計されてもよい。例えば、太陽が空の中で高である夏では、レンズのサイズ、分布、及び角度は、太陽光からの太陽透過率が低減されるのを確実にするのに役立ち得る一方で、太陽光からの太陽透過率が低減されることを確実にする助けとなり得る。対照的に、この穴は、シェードが冬の日射透過率を可能にするように設計されてもよく、これにより、寒冷期間中の加熱の必要性が低減される。例えば、貫通穴設計により、夏にはＩＧユニットを通過する太陽光からのエネルギー量を約９０％まで（及び場合により更により多く）低減し得る一方で、冬の日射透過率の約３５％（及び場合によっては更により多く）を可能にすることが可能であり得る。したがって、穿穴は、静電駆動シェードのより活性且つ動的な使用に関連して、ソーラー制御への受動的アプローチを提供するために使用され得る。特定の例示的実施形態では、穴のデザインは、夏にＩＧユニットを通過する太陽光からのエネルギー量の低減を、少なくとも５０％、より好ましくは少なくとも６０％、更により好ましくは少なくとも７５％、及び時には８０〜９０％以上の量のエネルギーを低減することを可能にし得る。加えて、又は代替的に、特定の例示的実施形態では、穴のデザインは、少なくとも２０％、より好ましくは少なくとも２５％、時には３０〜３５％以上の、冬のＩＧユニットを通過する太陽光からのエネルギーの伝送を可能にし得る。特定の例示的実施形態では、単一の穴設計は、夏と冬との間で、少なくとも約３０％、より好ましくは少なくとも約４０％、更により好ましくは少なくとも約５０〜５５％、時には更により多くの、夏と冬季との間で、ＩＧユニットを通過する太陽光からのエネルギーの透過率の差を可能にし得る。
【００３８】
穴のサイズ、形状、及び／又は配置は、例えば、ＩＧＵが設置されるおおよその緯度、ＩＧＵの位置における配向（例えば、ＩＧＵがドア又は窓のように直立しているか、又は頭光のために角度をなしているかなど）に基づいてもよいことが理解されるであろう。穴の異なる角度は、例えば、改善されたシェード係数、光対太陽ゲイン値などを提供するために、これら及び／又は他の点で調整されてもよい。
【００３９】
更に、穴の大きさ、直径、角度などに関して、特定の例示的実施形態では、動的シェードの厚さ（Ｔ）は１０〜３２μｍであってもよいことが理解されるであろう。穴径又は主距離（Ｄ）の大きさは、場合によっては、その厚さに依存し得る。例えば、特定の例示的実施形態における穴径又は主距離は、０．５Ｔ〜５Ｔであってもよい。０．５Ｔは、水平線に対して２６．５度を超える角度で膜を通過しない日光を方向付けるように等しいことが理解されるであろう。これは、穴角が動的シェードの外側面に垂直であると仮定する。光の量は、穴の直径、動的シェードの厚さ、穴の角度、及び穴の数に依存する。穴を下方に角度付けすることにより、同様の遮光性能が可能になるが、次いで、穴はサイズが大きくなり得、それによって、より間接的な光透過を可能にする。直接光がシェードを通過しないように穴を角度付けすることが可能である。Ｄ＝Ｔの場合、穴は、垂直から４５度（上下）にオフセットされなければならない。Ｄ＞Ｔの場合、その角度は増加する。
【００４０】
図５は、特定の例示的実施形態に関連して使用され得る穿穴５０２を含む、潜在的に駆動されるシェードを組み込んだ、例示的なＩＧＵの断面概略図である。図５に示すように、穴は、シェードのシャッタ３１２部分に形成される。すなわち、穴５０２は、装飾インク４０６、弾性ポリマー４０２、及びその上の透明導体４０４を通って延在する。しかしながら、穴５０２は、特定の例示的実施形態では、シェードの下側ガラス部分３０４を通って延在する必要はない。これは、場合によっては、ガラス上の部分３０４がシャッタ３１２部分とは別個に形成され得るため、製造上の観点から有利であり得る。更に、特定の例示的実施形態では、ガラス上の部分３０４は、スパッタリングなどのブランケットコーティングプロセスを使用してもよく、一方、シャッタ３１２部分は、弾性ポリマー４０２が透明導体４０４及び／又はインク４０６でコーティングされた後に実施される追加の工程を含んでもよい。
【００４１】
特定の例示的実施形態では、シャッタ３１２部分の穴５０２は、任意の好適な技術によって形成されてもよい。例えば、微小穴は、レーザー切断、スタンピング、パンチ切断、フォトリソグラフィアプローチ、ドリルアプローチ（例えば、物理穿穴、電子ビーム穿穴など）、及び／又は同様のものによって形成され得る。穴は、実質的に円形、矩形などの断面を有するように形成されてもよい。特定の例示的な実施形態では、穴の直径又は主な距離は、およそシェード全体の厚さであり、したがって約１０〜３０マイクロメートルである。特定の例示的実施形態では、穴形成の結果としてシャッタ３１２部分の３０〜７０％を除去することができ、より好ましくは、シャッタ３１２部分の４０〜６０％を穴形成の結果として除去することができ、場合によっては、シャッタ３１２部分の約５０％を穴形成の結果として除去することができる。特定の例示的実施形態では、穴形成の結果として、シャッタ３１２部分の５０％以下が除去される。特定の例示的実施形態では、穴は、シェード全体の色レンダリング指数（ＣＲＩ）値を、好ましくは１０以下、より好ましくは５以下、更により好ましくは２〜３以下、時には１以下（例えば、０．５以下）修正する。
【００４２】
特定の例示的実施形態は貫通穴を伴うものとして説明されているが、異なる実施形態は、シャッタ３１２を部分的にのみ通って延在する穴を含んでもよい。特定の例示的実施形態では、穴は、互いに積み重ねられた複数のラメラを提供することによって形成されてもよい。そのような場合、隣接するラメラ層の穴は、部分的に又は完全に互いに重なり合ってもよく、又は重なり合っていなくてもよい。例えば、複数のラメラ層は、１つの例では、互いに完全に重なり、本質的に貫通穴を形成し得るが、別の例は、隣接するラメラ層が互いに部分的にのみ重なり合って、本質的に角度付きの貫通穴を形成することができる。別の例では、複数のラメラ層は互いに重ならなくてもよい。特定の例示的実施形態では、複数のラメラが積み重ねられて形成されてもよい（又は本質的に別個のものの代わりに）シャッタ３１２を形成することができる。
【００４３】
図６ａ〜図６ｂは、図５の例示的なＩＧＵに関連して、特定の例の実例において、太陽放射がどのように選択的に反射され得るかを示す図である。図６ａに示すように、例えば、太陽６００が高い場合（例えば、夏の数か月）、太陽放射６０２ａは、その中に形成された穴５０２と比較して、延長されたシェードのシャッタ３１２の非除去部分に遭遇する可能性がより高い。したがって、実質的な量の太陽放射は、例示的な実施形態に応じて、反射される６０２ｂ（及び／又は吸収される）。対照的に、図６ｂに示すように、太陽６００が空（例えば、冬の数か月）でより低いとき、太陽放射６０２ｃは、シェードのシャッタ３１２部分に形成された穴５０２を通過する可能性がより高い。
【００４４】
図７は、特定の例示的実施形態に係る、図５の例示的なシェードに形成された穿穴の代替的な幾何学的形状を示す断面図である。特定の例示的実施形態では、シェードのシャッタ３１２部分に形成された穴は、角度をなしていてもよい。図７は、例えば、シャッタ３１２内に形成された穴５０２’が角度付けされていることを示す。これは、特定の例示的実施形態では、シェードを介した選択的な透過を助けることができる。
【００４５】
上述の説明から理解されるように、動的シェード機構は、導電層を有するコイル状ポリマーを使用する。特定の例示的実施形態では、導体４０２は、ポリマー４０２と一体であるように形成されてもよく、又はポリマー４０２上に適用、堆積、又は他の方法で形成される外的コーティングであってもよい。同様に上述したように、装飾インク４０６は、透明な導体材料（例えば、ＩＴＯに基づく）及び／又は部分的に透明若しくは不透明な導電層と共に使用されてもよい。不透明又は部分的に透明な導電層は、特定の例示的実施形態におけるインクの必要性をなくすことができる。この点に関して、特定の例示的実施形態では、金属又は実質的に金属材料が使用されてもよい。アルミニウムは、装飾インクと共に、又は装飾インクなしで使用され得る材料の一例である。
【００４６】
アルミニウムの使用は、場合によっては、可視スペクトル及び赤外スペクトルの両方において、太陽からの入射光に対して優れた導電率（低抵抗率）及び高レベルの反射率を提供するので、有利であることがわかり得る。金属又は実質的に金属層（アルミニウムを含む又は本質的になる層など）の使用による１つの問題は、それからの内部反射（及び特に正反射）が審美的に不快であり得ることである。更に、反射が問題ではない場合であっても、層を含めることにより、ＩＧＵの内側に向いた側の観察者のための不快な着色がもたらされ得る。
【００４７】
反射防止（ＡＲ）技術は既知であり、特定のコーティングされた物品と関連して使用される。典型的には、層又は一連の層を、反射が低減される表面の上に堆積させることができる。そのような技術は、例えば、高屈折率及び低屈折率の屈折材料が、反射が低減される表面の上に、典型的には交互の様式で提供される。しかしながら、残念ながら、アルミニウム、クロム、モリブデン、又は他の方法でコーティングされた表面から得られるような「非常に光沢のある」金属の反射を低減することは、技術的課題を提起する。コーティングされていないガラスの表面の、例えば、約１０％〜約１％の反射を低減することは複雑であり得るが、それにもかかわらず、上記の光学干渉技術を使用して達成することができる。更に、約９０％〜可能な限り低い反射を有し得るアルミニウムコーティング表面の反射を低減することは、更により複雑であり、標準的な技術（標準材料を含む）は、意図されるように機能し得ず、そうでなければ典型的なコーティングされた物品の経験に基づいて予想されるような標準的な技術（標準材料を含む）は、意図されているように機能しない場合がある。可視波長にわたる着色及び／又は着色の一貫性の一貫性を維持することはまた、アルミニウムのような高反射性材料の反射を作用させ、反射を低減しようと試みる場合にも非常に困難であり得る。実際に、アルミニウムが鏡面コーティングに使用されていることは、良好な理由がある。
【００４８】
特定の例示的実施形態は、導体上に１つ以上のオーバーコート層を設けることによって、可視光反射を低減し、及び／又はシェードの色を変化させて、より審美的に満足のいく製品を提供すること、及び／又は、位相シフタ層がそれらの間に出現するように、導体を「分割」することによってこれらの懸念に対処する助けとなる。この点に関して、図８ａ〜図８ｃは、特定の例示的実施形態に係る、シェード全体の美的外観を改善するためにオーバーコートが含まれることを除いて、図３の実施例と同様のシャッタの断面図である。図８ａのシャッタ３１２’は、反射低減保護膜８０２を含み、図８ｂのシャッタ３１２”は、誘電体鏡面保護膜８０４を含む。図８ａ〜図８ｂに示されるように、反射低減オーバーコート８０２及び誘電体鏡面オーバーコート８０４は、導体４０４の上に、及び、装飾インク４０６の反対側の（例えば）ＰＥＮを含むシェードポリマー４０２の主表面上に提供される。しかしながら、例えば、導体４０４が透明でない場合、インク４０６は提供される必要はないことが理解されるであろう。例えばＡｌなどの鏡面コーティングは、装飾インク４０６の必要性をなくすことができる。また、反射低減オーバーコート８０２及び誘電体鏡面オーバーコート８０４は、特定の例示的実施形態では、導電体４０４の反対側に（例えば）ＰＥＮを含むシェードポリマー４０２の主表面上に提供されてもよいことも理解されよう。
【００４９】
反射低減オーバーコート８０２及び誘電体鏡面オーバーコート８０４には、様々な材料が使用されてもよい。反射低減オーバーコート８０２に使用され得る単一の層としては、例えば、Ｎｉ、Ｃｒ、ＮｉＣｒ、ＮｉＣｒＯｘ、インコネル、非晶質シリコン（ａ−Ｓｉ）、アーク炭素、四面体非晶質炭素（Ｔａ−Ｃ）、Ｓｂ、Ｔｉ、ＮｉＴｉ、ＮｉＴｉＯｘなどを含むか、又はこれらから本質的になる層を含んでもよい。一般に、このような層は、５〜１００ｎｍ、より好ましくは５〜６０ｎｍ、更により好ましくは１０〜６０ｎｍ、時には２０〜５０ｎｍ又は３０〜５０ｎｍの厚さに形成され得る。より具体的な例を以下に提供する。
【００５０】
同じ又は類似の材料は、誘電体鏡面オーバーコート８０４と関連して使用されてもよい。例えば、特定の例示的実施形態では、Ｎｉ、Ｔｉ、及び／又はＣｒの酸化物（例えば、ＮｉＣｒＯｘを含む層）の間に挟まれたＡｌの層を含む層積層体を、特定の例示的実施形態で使用することができる。
【００５１】
図８ｃは、特定の例示的実施形態に係る、導電層を本質的に「分割する」位相シフタ層８０６を除いて、図３と同様のシャッタである。換言すれば、図８ｃから分かるように、第１の導電層４０４ａ及び第２の導電層４０４ｂは、シャッタ３１２’’’を形成する際に位相シフタ層８０６を挟む。図８ａ〜図８ｂの例に関連して上述したものと同じ又は類似の材料及び／又は材料の厚さは、図８ｃの例に関連して使用されてもよい。例えば、第１の導電層４０４ａ及び第２の導電層４０４ｂは、Ａｌ又はＮｉ、ＮｉＣｒ酸化スズ、ＩＴＯ、及び／又は同様のものなどの金属を含んでもよく、又はこれらから本質的になってもよい。位相シフタ層８０６は、Ｎｉ、Ｃｒ、及び／又はＴｉ、又はこれらの酸化物を含んでもよく、又はこれらから本質的になってもよい。窒化チタン及び酸窒化チタンもまた、位相シフタ層８０６と関連して使用されてもよい。位相シフタ層８０６は、第１の導電層４０４ａ及び第２の導電層４０４ｂと関連して機能し、反射低減層と考えることができる。より具体的には、１つの完全反射層と１つの部分反射層との間に位相シフタを有することは、有利には、２つの同一の強度の光を生成し、単に位相シフトして少なくとも部分的な相殺効果を得る。下部導電層４０４ａは、特定の例示的実施形態において導電性であってもよいことが理解されるであろう。特定の例示的実施形態では、位相シフタ層８０６及び導電層４０４ａ及び４０４ｂを含む積層体は、導電性であってもよい。上述のように、第１の導電層４０４ａ及び第２の導電層４０４ｂについては、異なるレベルの反射率を提供することができるが、これは必ずしも全ての例示的実施形態ではケースである必要はない。特定の例示的実施形態では、反射率のレベルは、コーティングの厚さに基づいて調整され得る（例えば、より厚いコーティングは、より反射性である傾向がある）。特定の例示的実施形態では、第１の導電層４０４ａは、例えば、装飾インク４０６によって光が吸収されることを可能にするように、第２の導電層４０４ｂよりも薄くてもよく、及び／又は反射性が低くてもよい。この配置は、特定の例示的な実施形態では逆にすることができる。
【００５２】
一般に、スペクトル反射は、全反射を低減すること、及び／又は層を鏡面反射性材料から拡散反射材料に移動させることによっても調整することができる。以下の技術をこの点に関して使用することができ、任意の好適な組み合わせ、サブコンビネーション、又はサブ組み合わせの組み合わせ、及び図８ａ〜図８ｃのアプローチで使用することができる。第１の技術は、サンド、ビーズ、グリット、又は他のブラスト、レーザーアブレーション、スタンプなどを使用した圧痕形成などにより、導電性（金属性）層の上面を粗面化することを含む。これは、導電層の表面粗さを増大させ、所望の拡散反射効果を作り出すのに役立ち得る。特定の例示的実施形態では、表面粗さ（Ｒａ）は３．２μｍ未満である。
【００５３】
使用され得る別の手法は、ピットを追加し、したがって表面粗さを増大させる導電性の化学的（例えば、酸）エッチングを伴う。更に別のアプローチは、材料を導電性コーティングでコーティングする前に、様々なパターンでポリマー基材を圧痕形成することを伴う。そうすることは、ポリマー基材の表面粗さを増大させる助けとなり得、スパッタリングなどの一般的に共形の薄膜形成プロセスを用いて、ポリマー基材のテクスチャを導電性コーティングに転移させることができる。これは、例えば、ポリマー膜が通過するロールがポリマー基材に転写されるパターンを有するカレンダー加工プロセス中に達成することができる。このような物理的テクスチャ加工アプローチが使用されるとき、ポリマー基材の第１の主表面及び／又は第２の主表面は、例えば、そのパターンがポリマー材料に付与されるテクスチャ機構に関して少なくとも部分的に定義されるパターンを有するようにパターン化されてもよい。この意味では、特徴の深さが既定されてもよい。加えて、特定の例示的実施形態では、既定のパターンは、ポリマー基材にわたって延在する領域に対して少なくとも部分的に画定されてもよい。特定の例示的実施形態では、他の透明な材料が使用され得る。スタンピング、打ち抜き、及び／又は同様のものが、艶出しに加えて、又はその代わりに使用されてもよいことが理解されるであろう。
【００５４】
アルミニウムなどの金属層が使用される場合、それは陽極酸化されてもよい。金属層の陽極酸化は、表面を粗面化し、色を加えてもよく、これは、特定の例示的実施形態において有利であり得る。
【００５５】
更に別のアプローチは、導電層の表面に直接又は間接的にインクを塗布することを含む。インクは連続的であっても、連続していなくてもよい。現在のところ、導電層の反対側のポリマー基材にＰＶＣ系インクが塗布される。しかし、導電層上にインクを入れることは、より低い反射を助け、異なる色、画像、及び／又は同様のものをシャッタに追加するための別の手段を作り出す。ここでのインクは、ポリマー基材の反対側のインクの代わりに、又はそれと共に使用されてもよい。
【００５６】
光学干渉技術を使用して反射を低減することに加えて、又はその代わりに、ヌットシェルでは、テクスチャ加工された表面をベースポリマーに追加すること、導電層を化学的又は物理的に改質し、且つ／又はインク層を追加して、例えば、同じ又は類似の端部を達成するために、望ましくない反射の更なる低減などを達成することも可能である。
【００５７】
図９〜図１１は、特定の例示的な実施形態において、図８ａ〜図８ｂの層スタックに関連して使用され得る特定の例示的なオーバーコート材料について、パーセント反射率対波長をプロットしたグラフである。これらのグラフに示されるデータは、モデル化される。図９〜図１１のそれぞれは、厚さ１２マイクロメートルのＰＥＴシート上のむき出しのアルミニウムの反射を波長の関数として示す。蒸発技術、電気化学堆積、及び／又は同様のものを介してアルミニウムが堆積されてもよい。これらのグラフはまた、（オーバーコートされたＮｉＣｒＯｘ／Ａｌ／ＮｉＣｒＯｘ層積層体を除く）様々な材料の単層コーティングでオーバーコートされた同じアルミニウム層を含む層積層体の反射を示す。
【００５８】
これらの層の厚さは、可能な限り低い反射を達成するように選択され、同時に反射色の変化を最小化する。これらのグラフから理解され得るように、低反射率及びパン色度が同時に達成されることは困難である。最良の曲線は、アーク炭素、スパッタリングされていない材料で達成されるが、代わりに、炭素板に押し付けられた純粋な炭素ロッドに大電流を通すことによってアークを打つことによって形成されてもよい。この材料は反射率及び色度の観点から望ましいが、大規模生産には実現できない場合がある。しかしながら、Ｔａ−Ｃは、アーク炭素の性能に近似し、Ｔａ−Ｃは、例えば、黒鉛標的を使用してスパッタリングすることができる。したがって、Ｔａ−Ｃを含む層は、特定の例示的な実施形態において望ましい場合がある。オーバーコート材料に関する更なる知見を以下に示す。
【００５９】
ＮｉＣｒＯｘを含むオーバーコート層をＡｌを含む層上に形成し、図９及び図１１に示すように反射を低減した。ＮｉＣｒＯｘを含むオーバーコート層の厚さは、一般に２０〜６０ｎｍの範囲であり、具体的な例としては、２０ｎｍ、３０ｎｍ、４０ｎｍ、４５ｎｍ、４７ｎｍ、４９ｎｍ、５０ｎｍ、及び５７ｎｍを含む。特定の例示的実施形態では、８０Ｎｉ−２０Ｃｒターゲットを使用することができ、このターゲットは、図９及び図１１に示されるシミュレーションの目的のために想定された。酸素含有量は、依然として導電性であるが、様々な色の配列を生成するように修正することができる。Ａｌを含む層の上に５０〜６０ｎｍの厚さの試料膜が形成され、膜の色はモデルとの良好な一致を示す青紫色である。この場合には使用される。ＮｉＣｒの代替的な化学量論は、異なる例示的実施形態において異なる結果を生成し得る。
【００６０】
シェードから見える可視光の反射を更に低減するために、ＮｉＣｒＯｘ及びＡｌの追加層をシェードに適用することができる。すなわち、Ａｌを含む層をＮｉＣｒＯｘを含む層の間に挟んで、この３層積層体をＡｌを含む導電層上に適用した。低反射率トップコート表面を生成するために、層を最適化するためにモデリングを完了した。モデルの結果は図９中に見ることができる。全反射率は１５％未満であった。この場合、８０Ｎｉ〜２０Ｃｒを使用したが、ＮｉＣｒの代替化学量論は、異なる結果をもたらし得る。上記のように、酸素含有量は、依然として導電性であるが、様々な色の配列を生成するように修正することができる。特定の例示的実施形態では、ＮｉＣｒＯｘ／Ａｌ／ＮｉＣｒＯｘを含む層積層体は、３〜６０ｎｍ、より好ましくは３〜３０ｎｍ、更により好ましくは３〜１５ｎｍの総厚を有し得る。特定の例示的実施形態では、ＮｉＣｒＯｘ、Ａｌを含む単層などは、厚さ３〜１５ｎｍであってもよい。
【００６１】
アルミニウム層の全可視光反射率を大幅に低減する別の方法は、カーボンオーバーコートの添加を伴う。陰極アーク堆積による炭素の適用は、可視光反射の低減を決定するためにモデル化され、図９及び図１１中に見ることができる。最適化されたモデルは、１０％未満の全反射率を予測する。厚さの例は、３０〜６０ｎｍの範囲であり、具体的な例は４５ｎｍ及び５０ｎｍである。
【００６２】
金属ＮｉＣｒを含む層はまた、Ａｌを含む導電層上に堆積されて、可視光全反射を低減することができる。図１０は、厚さ１０ｎｍ、厚さ２０ｎｍ、厚さ３０ｎｍ、厚さ４０ｎｍの層のモデル化された性能を示す。図１１は、厚さ４３ｎｍ、厚さ４５ｎｍ、及び厚さ４７ｎｍの試料も具体的に企図される実施例を示す。
【００６３】
上述したように、単一層又は他のオーバーコートにおいて使用され得る他の材料としては、ａ−Ｓｉ（例えば、厚さ２０〜３０ｎｍ、厚さ２１ｎｍ、図１１に示す厚さ２３ｎｍ、厚さ２５ｎｍ）；例えば、インコネル６００（例えば、厚さ４０〜６０ｎｍ、厚さ４７ｎｍ、図１１に示す厚さ５０ｎｍ、厚さ５３ｎｍ）などのインコネル；及びＴａ−Ｃ（例えば、厚さ２０〜６０ｎｍ、具体例は厚さ３９ｎｍ、厚さ４１ｎｍ、厚さ４３ｎｍ、図１１に示した厚さ４５ｎｍ、厚さ４７ｎｍ、厚さ４９ｎｍ）である。Ｓｂ及び／又はＴｉを含む層はまた、上記の一般的な厚さで使用されてもよく、低反射及び良好な着色を達成するのに有用であり得る。既知のように、インコネルは、酸化腐食耐性材料であるオーステナイトニッケル系超合金の類である。インコネル６００は、７２．０％Ｎｉ、１４．０〜１７．０％Ｃｒ、６．０〜１０．０％Ｆｅ、１．０％Ｍｎ、０．５％Ｃｕ、０．５％Ｓｉ、０．１５％Ｃ、及び０．０１５％Ｓを含む。
【００６４】
特定の例示的実施形態では、本明細書に記載されるタイプのオーバーコート及び／又は他のオーバーコートを使用することにより、内部反射は、好ましくは、４００〜７００ｎｍの波長範囲の全て又は実質的に全てにわたって６０％未満に低減され、より好ましくは、４００〜７００ｎｍの波長範囲の全て又は実質的に全てにわたって５０％未満、更により好ましくは４００〜７００ｎｍの波長範囲の全て又は実質的に全てにわたって３０〜４０％未満である。場合により、内部反射は、４００〜７００ｎｍの波長範囲の全て又は実質的に全てにわたって２０％未満まで低減される（例えば、炭素系オーバーコートの場合と同様であり得る）。好ましくは、反射の量は、４００〜７００ｎｍの波長範囲の全て又は実質的に全てにわたって３０％点以下、より好ましくは４００〜７００ｎｍの波長範囲の全て又は実質的に全てにわたって２０％点以下、４００〜７００ｎｍの波長範囲の全て又は実質的に全てにわたって１０〜１５％点以下だけ変化する。
【００６５】
酸素プラズマ及び／又は他の洗浄プロセスは、例えば、特定の実施形態例では、導体層４０４の形成前に、ポリマー４０２上で使用されてもよい。
【００６６】
薄膜及び／又はシャッタを含む他の材料は、全体的なシェードの機能に従って多数の圧延及び非転がり動作に耐えなければならないことを考慮すると、材料は選択されてもよく、形成された全体層積層体は、それを容易にする機械的及び／又は他の特性を有することが理解されるであろう。例えば、薄膜層積層体における過剰な応力は、典型的には不利であると見られる。しかしながら、特定の例示的実施形態では、過剰な応力は、ひび割れ、「層間剥離」／除去、及び／又は導体４０４及び／又はその上に形成されたオーバーコート層若しくは層への他の損傷につながり得る。したがって、特定の実施形態例では、シャッタのポリマー基材上に形成された層と関連して、低応力（特に低引張応力）が特に望ましい場合がある。
【００６７】
この点に関して、スパッタリングされた薄膜の接着は、とりわけ、堆積膜中の応力に依存する。応力を調整する１つの方法は、堆積圧力を使用することである。応力対スパッタ圧力は、単調曲線には追従せず、代わりに、各材料に固有であり、材料の融解温度と基材温度との比の関数である遷移圧力で注入される。応力工学は、これらのガイドポストを念頭に置いて、ガス圧最適化によって達成することができる。
【００６８】
考慮に入れることができるシェードの他の物理的及び機械的特性としては、ポリマーの弾性率及びその上に形成された層、層の密度比（応力／ひずみに影響を及ぼし得る）などが挙げられる。これらの特性は、内部反射、導電性、及び／又は同様のものに対するそれらの効果とバランスをとることができる。
【００６９】
既知のように、ＩＧユニットの内部の温度は、非常に高くなり得る。例えば、図２の実施例による、黒色顔料を含むＩＧユニットは、例えば、シェードの黒色部分が高温で太陽に面している場合、高日射気候（例えば、Ａｒｉｚｏｎａなどの米国南西の領域など）で太陽に面している場合には、８７℃の温度に達し得ることが観察されている。ＰＥＮは、ＰＥＴ（Ｔｇ＝６７〜８１℃）、ポリプロピレン又はＰＰ（Ｔｇ＝〜３２℃）などの他の一般的なポリマーと比較して、ＰＥＮがより高いガラス転移温度（〜１２０℃）を有するので、巻回可能／巻回不可能なポリマーにＰＥＮ材料を使用すると有利であり得る。更に、ＰＥＮがガラス転移温度に近づく温度に曝露される場合、材料の性能は、特に高温曝露では経時的に劣化する場合がある。これらの機械的特性が著しく劣化すると、シェードはもはや機能しなくなる（例えば、シェードは後退しない）。
【００７０】
図１２〜図１３は、これらの点を実証するのに役立つ。より具体的には、図１２は、異なるポリマー材料のヤング率対温度をプロットするグラフであるという点で、ヤング率に対する温度の影響を示し、図１３は、異なる温度におけるＰＥＴ膜の典型的な応力緩和曲線を示す。図１２において、膜ＡはＰＥＮであり、膜ＢはＰＥＴであり、膜ＣはＰＩである。一般に、より高いガラス転移温度を有するポリマー材料は、改善された高温機械的特性を有する。
【００７１】
シェードが高温環境によりよく耐えることを助けるために、ＰＥＮからより高い温度耐性を有するポリマーへの置換が有利であり得る。２つの潜在的ポリマーとしては、ＰＥＥＫ及びポリイミド（ＰＩ又はカプトン）が挙げられる。ＰＥＥＫは〜１４２℃のＴｇを有し、カプトンＨＮは〜３８０℃のＴｇを有する。これらの材料の両方は、ＰＥＮと比較して、高温環境においてより良好な機械的特性を有する。これは、１００℃を超える温度で特に当てはまる。以下のチャートは、ＰＥＮ（Ｔｅｏｎｅｘ）、ＰＥＥＫ、及びＰＩ（カプトンＨＮ）の機械的特性を参照する。ＵＴＳは、グラフ内の最終的な引張強度を表す。
【表１】
2021529142.tif 000003
【００７２】
シェード基材をその現在の材料（ＰＥＮ）から、高温の機械的特性が増加した代替のポリマー（例えば、ＰＥＥＫ又はＰＩ／カプトン）に変更することは、特定の例示的な実施形態において、以下の意味で有利であり得ることが理解される。特にシェードが高温の気候に設置されている場合は、シェードが内部ＩＧ温度に耐えられるようになる可能性がある。特定の実施形態例では、代替ポリマーの使用は、シャッタ及び／又はガラス上の層と関連して使用され得ることが理解されるであろう。
【００７３】
加えて、又は代替として、特定の例示的実施形態は、染色されたポリマー材料を使用してもよい。例えば、染色ＰＥＮ、ＰＥＥＫ、ＰＩ／カプトン、又は他のポリマーを使用して、色及び／又は審美性の種類を有するシェードを作り出すことができる。例えば、染色されたポリマーは、例えば、透明導電層が透明導電性コーティングなどである場合、透明／半透明の用途の実施形態に有利であり得る。
【００７４】
ＰＩ／カプトンは、様々な用途で使用されている既知のポリマーであるが、光学及び審美性が重要である用途において許容不可能であることが分かる。これは、多くの窓用途を含む。ＰＩ／カプトンの限定された採用の理由の１つは、一般的に黄橙色の着色を有すると考えられる。この着色は、典型的には審美的に不快であると見られる。利用可能な代替のポリマーの過多を考えると、ＰＩ／カプトンを容易に回避することができる。それにもかかわらず、特定の実施形態では、例えば、上記で概説したように高温であっても、高温に耐えることができ、良好な機械的特性を有するため、特定の実施形態例では、ＰＩ／カプトン（及び／又はＰＥＮ）を使用することが望ましいであろう。ＰＩ／カプトン（及び／又はＰＥＮ）はまた、良好な収縮特性（例えば、制御可能且つ高収縮率、強コイルを形成する能力など）も有し、それによってシャッタに良好なばねを提供する。しかしながら、当業者の典型的な光学的制限及び付勢を考慮すると、シャッタにＰＩ／カプトンを使用することは直感に反するであろう。しかしながら、本発明者らは、シャッタが不透明又は実質的に不透明である例示的な実施形態では、ＰＩ／カプトンの着色は、むしろ重要ではないことを認識した。すなわち、ＰＩ／カプトンが不透明又は部分的に透明なシャッタのみと関連して使用される場合、黄橙色の着色は肉眼で容易に知覚できない。したがって、高温残存性、ばね作用などに関連するＰＩ／カプトンの有利な特性は、そうでなければこの材料を使用する直感的ではない窓型用途においても実現することができる。特定の例示的実施形態では、ＰＩ／カプトンは、液体として（例えば、ＩＴＯ又は別の導電性コーティングの上に）適用され、硬化され、それにより、窓に好適な、潜在的に大きな領域にわたって迅速で低コストで大量の製造を可能にする。一般に、ＰＩ／カプトンは、代替のシャッタ材料と比較して、より高い高温弾性率及び高温降伏強度、より高い高温応力緩和抵抗、より高いガラス転移温度などを有する。ＰＩ／カプトンはまた、例えば黒色などの異なる色（例えば、染色に関連する）にもなり得る。
【００７５】
この点に関して、一部の用途では、透明又は半透明のシェードが望ましい場合があることが理解されるであろう。これらの種類のシェードは、ベースポリマー（例えば、ＰＥＮ）と共に、ＩＴＯや色シフトを作り出す低Ｅ型コーティング等の導電層を使用して作り出すことができる。様々な色を有する半透明又は透明なシェードを提供するために、特定の例示的実施形態は、染色されたベースポリマー（例えば、ＰＥＮ、ＰＥＥＫ、ＰＩ／カプトン）、及び／又は他の材料を使用してもよい。染色は、膜基材のマトリックス全体に染料、紫外線吸収剤、及び／又は同様のものを含浸させることによって達成され得る。これにより、例えば、ＶＬＴ５（可視光透過率５％）の１％〜８５％、且つ一部の波長では低くなる場合がある光透過率、０．１０〜１．３の光学密度、９７％吸収までのＵＶ保護、任意の色、などの特性を持つフィルムを作成できる。
【００７６】
上記の説明に基づいて、シャッタ上の導体は、例えば、シェードを上下にするために電圧を受け取ることを含むいくつかの目的を果たすことが理解されるであろう。特定の例示的実施形態では、シャッタ上の導体は、ＩＲスペクトル及び／又はＵＶスペクトルにおいて非常に反射性であり得る。透明導体はまた、例えば、その機械的特性の結果として、シェードのコイルばね力を増加させる（弾性率及び降伏強度を含む）。コイル力はまた、コイルを製造するために使用される熱処理プロセス中に導体材料とポリマー基材との間の熱膨張不整合の結果として、透明導体を介して増加する。ポリマー基材（例えば、ＰＩ、ＰＥＮなど）は、そのガラス転移温度（Ｔｇ）を超えて不可逆的に収縮する。両方の材料がＴｇを超えて加熱され、次いで室温まで冷却されると、ポリマーは、ポリマー基材とコイルばねを形成する導電層との間の残留応力不整合を引き起こす。一般に、ＣＴＥの差は、コイル力に関して良好であるが、ひび割れ／小割れ／層間剥離などに悪い。これは、金属導電層又は金属導電層を含む導電性コーティングが、ＩＴＯ層よりも良好に機能し得る理由の１つである。すなわち、ＩＴＯは、高応力時に本質的に脆く、広範囲に亀裂し、ばね力の発生に必要な応力を維持する能力の損失をもたらす。
【００７７】
したがって、コイルばねの強度は、導電層として使用される材料、並びに導電層の厚さに依存することが理解されるであろう。上記のように、ポリマー上に見られる導電層は、Ａｌ、ＡｌとＣｒとの組み合わせ、ＩＴＯなどを含んでもよい。Ａｌ境界導電層は、不透明な用途において有益であり得るが、ＩＴＯ境界導電層は、透明／半透明の用途に、より好適であり得る。例示的なＡｌ厚が約〜３７５ｎｍであり、Ａｌの弾性率が低いことを考慮すると、この組成物を有するコイルは、それが機能することができる範囲（例えば、ＩＧユニットの高さ又はシェードの長さは限定され得る）。
【００７８】
他の条件が全て等しくなると、より長いコイルは、より多くの質量を有し、ばね力が伸長状態でコイルの重量を超えない場合、シェードは後退（ロールアップ）しない。コイルが作用シェードである必要があるばね力範囲が存在する。例えば、コイルのばね力がコイルの重量よりも小さい場合、コイルは後退しない（及び、シェードは常に下降位置にある）。同様に、コイルばね力がコイルの重量と印加され得る最大静電力との合計よりも大きい場合（静電力は印加される電圧及び誘電体層の厚さ及びその誘電定数の関数である場合）、コイルは伸長（下降）しない。図１４は、特定の例示的実施形態で再生することができるシェード関数に対する基本的な制約を要約する。
【００７９】
特定の例示的実施形態は、コイル状シェードのばね力を有益に修正して、様々な長さのために使用可能な代替的な導電性材料に関する。この点に関し、本発明者らは、コイルの強度を増大させる導電層の特性には、弾性率の増加、ポリマー基材と導電層との間の熱膨張係数（ＣＴＥ）の差の増加、及び弾性率対密度比の増加を含むことを認識した。Ａｌ又はＣｒと比較してコイル強度を高めるために使用することができる純金属の一部としては、Ｎｉ、Ｗ、Ｍｏ、Ｔｉ、及びＴａが挙げられる。研究された金属層の弾性率は、Ａｌについては７０ＧＰａからＭｏに対して３３０ＧＰａの範囲であった。研究された金属層のＣＴＥは、Ａｌに対して２３．５×１０-6／ｋの範囲であり、Ｍｏについては４．８×１０-6／ｋまでの範囲であった。一般に、弾性率が高いほど、ＰＥＮ又は他のポリマーと金属との間のＣＴＥミスマッチが高くなり、密度が低くなるなど、コイル形成に関して材料選択が良好になる。Ｍｏ及びＴｉ系導電層をシェードに組み込むことは、Ａｌで達成可能なものよりも著しく高いコイルのばね力をもたらしたことが見出されている。図１５の表は、特定の例示的実施形態において関連し得るいくつかの材料に関するコイル強度関連特性を含む。特定の例示的実施形態は、有利には、ＰＥＮ、ＰＥＥＫ、ＰＩなどに基づくポリマー基材を含み、（基材から離れる方向に移動するために）Ａｌを含む層、続いてＭｏを含む層を支持する。特定の例示的実施形態は、有利には、導電性コーティング及び／又は導電性コーティング自体の中に、より高い弾性率及びより低いＣＴＥを有する導電性コーティング自体を含む。
【００８０】
本明細書で特定される材料の一部は、望ましくないように耐腐食性ではない場合がある。したがって、特定の例示的実施形態は、例えば、耐食性を増大させるために、Ａｌ、Ｔｉ、ステンレス鋼などを含む薄いオーバーコート層を組み込んでもよい。一般に、保護酸化物（例えば、ＳＳ用の酸化アルミニウム、酸化チタン、又は酸化クロム）の形成は、一般に、耐食性に役立つ。酸化物は一般に、厚さ約２〜７ｎｍであるように形成される。いくつかの保護を提供するために少なくとも５ｎｍの基底金属が必要であり、特定の例示的な実施形態は、追加の厚さがコイル強度を増大させるのに役立ち得るため、約５０ｎｍ以上の基材を含んでもよい。また、コイルのばね強度及び締め付け性は、合金導電層と比較して改善され得るが、ポリマー層とこれらの代替導電性材料との間の応力不整合は問題となり得ることにも留意されたい。例えば、ひび割れ、小割れ、層間剥離、及び／又は他の問題が、これらの材料に基づく導電層におけるＭｏ及びＴｉに関して観察されてきた。これらの問題は、導電層に残された残留応力に関連すると考えられる。しかしながら、ポリマー基材と導電層との間にＡｌを含む薄層を導入することは、例えば、脆性が低く、且つ／又はしわ、層間剥離などの可能性が低い応力体系の形成を容易にすることによって、これらの問題の一部を緩和することができる。例えば、特定の例示的実施形態では、Ａｌを含む薄層を使用して、ポリマー基材によって支持される層積層体の応力体系を正味の引張応力様式から正味の圧縮応力様式にシフトさせることができる。しかしながら、バランスが存在することに留意されたい。ただし、あまりに遠くになった場合にしわを生じさせる可能性がある体系からの移動に関して、バランスが存在することに留意されたい。したがって、特定の例示的実施形態は、応力を緩和する下層を有する又は有さない代替材料の使用によって、ばね性能を改善することができることが理解されるであろう。応力低減層の厚さは、応力が緩和される程度に基づいて変化してもよく、他の材料を異なる例示的実施形態で使用することができる。また、Ａｌを含む薄層を応力低減下地層及び／又は腐食低減オーバーコートに使用するので、透明なタイプの用途であっても、反射率は、そうでなければ、及び／又は着色が不利な範囲で過度にシフトされない場合がある。特定の例示的実施形態では、下層及び／又は腐食低減オーバーコートの厚さは、個別に又は集合的に、３７５ｎｍ未満であり得る。第２の導電性コーティング中の薄膜層（単数又は複数）は、開いた位置と閉じた位置との間で、Ａｌを含む層のみを含む第２の導電性コーティングを有するシャッタのものよりも大きいばね力でシャッタを移動させるように選択及び形成され得ることが理解されるであろう。
【００８１】
したがって、特定の例示的実施形態では、シャッタとして使用されるＰＥＮ、ＰＩ、又は他のポリマー基材は、応力工学目的のＡｌを含む薄層を支持してもよく、その上にＭｏ、Ｔｉなどを直接又は間接的に含む導電層を支持してもよい。導電層は、Ａｌ、Ｔｉ、ステンレス鋼等を含む耐食層を支持してもよい。これらの層の反対側の基材の側面は、任意選択的に、装飾インクなどを支持することができる。
【００８２】
建物一体型光起電（ＢＩＰＶ）技術は、様々な家庭設定及び商業設定における牽引力を増加させ続ける。特定の例示的実施形態は、ＩＧユニット設計に太陽電池を組み込んでもよく、したがって、ＢＩＰＶ技術に関する。例えば、特定の例示的実施形態は、シャッタ内に太陽電池を組み込む。このようにして、太陽エネルギーは「浪費されない」。様々な異なる太陽技術が利用可能である。しかしながら、特定の例示的実施形態は、典型的には、利用可能な最も可撓性のタイプの太陽電池であるため、銅インジウムガリウムセレン（ＣＩＧＳ）型太陽電池の利点を有する。ＣＩＧＳ太陽電池は、太陽光を電力に変換するために使用される薄膜太陽電池である。ＣＩＧＳ太陽電池は、銅、インジウム、ガリウム、及びセレン化物の薄層を、前面及び裏面上の電極と共に堆積させて電流を収集することによって製造することができる。材料は、高い吸収係数を有し、太陽光を強く吸収するため、他の半導体材料よりもはるかに薄い膜が必要とされる。これにより、上記の高い可撓性の可能性が付与される。特定の例示的実施形態は、コイル上の導電性（例えば、金属）層を、ＣＩＧＳモジュールのベース導電層として使用する。吸収体の上部に薄いｎ型バッファ層を追加する。導電層上のバッファ層は、典型的には、化学浴堆積などによって堆積された硫化カドミウム（ＣｄＳ）である。緩衝剤は、より厚いアルミニウムドープ酸化亜鉛層（ＺｎＯ：Ａｌ又はＡＺＯ）で覆われる薄い真性酸化亜鉛層（ｉ−ＺｎＯ）と重ね合わされる。ｉ−ＺｎＯ層は、ＺｎＯ：Ａｌ層を堆積させながら、スパッタリング損傷からＣｄＳ及び吸収層を保護するために使用される。これは、後者が通常、感受性材料を損傷する可能性があるプロセスであることが知られているＤＣスパッタリングによって堆積されるためである。塩化プロセスは、高温を使用することも知られている。したがって、ＰＩ、ＰＥＮなどを使用すると、例えば、上述したように、より高い温度を取り扱うことができるため、シャッタの良好な選択肢である。ＡＺＯ層は、可能な限りわずかな光を吸収しながら、セルから電子を収集及び移動させる透明導電性酸化物として機能する。ＣＩＧＳ太陽電池を作製する技術、使用され得る材料及び材料の厚さなどを含む、ＣＩＧＳ技術に関する更なる詳細は、それぞれの内容全体が参照により本明細書に組み込まれる米国特許第９，６９１，９１７号、同第９，４１９，１５１号、同第９，３１２，４１７号、同第９，２４６，０２５号、同第８，８０９，６７４号、及び同第８，４１５，１９４号に見出すことができる。
【００８３】
上記の説明から理解されるように、導電層に電圧が印加されて、シェードを上下に移動させる。電圧が導電層に印加されない場合、シャッタが伸長位置にある場合、シェードは、ＣＩＧＳ光起電モジュールとして機能することができる。ＣＩＧＳシェードから生成された電力を使用して、シェードの関数で使用されるか、又は自宅／オフィスに接触される充電式電池に電力を供給することができる。これは、例えば、シェードを外部電源に接続することが困難又は不可能であり得る、後付け用途において特に有利であり得る。ＩＧユニットが後付け又は新たな設置用途で使用されるかどうかにかかわらず、特定の例示的実施形態のユニットは、ＣＩＧＳ太陽電池を含むことにより、電力に関して自己十分であり得る。
【００８４】
図１６は、特定の例示的実施形態に関連して使用され得るＣＩＧＳ太陽電池の概略図である。図１６に示すように、シェードポリマー基材４０６は、１つの主表面上の導電層４０４、及び反対側の主表面上の任意の装飾インクを支持する。ＣＩＧＳ太陽電池の機能に関与する他の層は、導電層４０４上に形成され、例えば、ＣＩＧＳ吸収体層４０４別の導電層１６０４（例えば、ＺｎＯ）を含む。上部導電層１６０４上に、任意選択の反射防止コーティング１６０６が形成される。この反射防止コーティング１６０６は、特定の例示的実施形態において、ＣＩＧＳ吸収体層４０４に到達する可視光の量を増加させるのに役立ち得る。ＡＲコーティング１６０６は、特定の例示的実施形態では、単一の広帯域ＡＲ層であってもよい。他の例示的実施形態では、ＡＲコーティング１６０６は、上述の光干渉原理に作用する複数の層を含んでもよく、したがって、屈折誘電材料層の交互の高屈折率及び低屈折率の誘電材料層を含んでもよい。ＡＲコーティング１６０６はまた、上記のようにシャッタの着色を補助してもよい。前方接点１６０８もまた提供される。特定の例示的実施形態における導電層４０４は、多層コーティングであってもよい。このような場合、導電性コーティングは、Ｍｏ、Ａｌ、Ｃｒ、Ｎｉ、Ｙなどを含む層（単数又は複数）を含んでもよい。例えば、特定の例示的実施形態では、Ａｌを含む薄層は、Ｍｏを含む層を支持し得る。この構成は、Ｍｏ境界層を含めることが、ＣＩＧＳ吸収体層１６０２の効率的なバックコンタクトとして機能し得る一方で、シャッタと関連付けられたばねの動作も改善することに有利であり得る。Ａｌ境界層を含めることは、Ｍｏバックコンタクトの導電性を維持するのを助ける一方で、上覆ＣＩＧＳ関連層（Ｍｏを含む層を含む）における応力体系に有利に影響を与えることもできる。したがって、特定の例示的実施形態では、既に可撓性のＣＩＧＳ材料をシャッタ関連用途に更に適切に製造することができる。以下は、特定の例示的実施形態に関連して使用され得る厚さの例であり、厚さ０．５〜５μｍのＭｏを含む層、厚さ１〜７μｍのＣＩＧＳ含有層、厚さ０．０１〜０．１μｍのＣｄＳ含有層、厚さ０．１〜１μｍのＺｎＯを含む層、及び０．０５〜０．１５μｍ厚のＡＲコーティングである。
【００８５】
ＣＩＧＳ太陽電池又は他の自己電源機構は、全ての実施形態において提供される必要はない。したがって、シェードを外部電源及び／又はコントローラに電気的に接続するための代替的な技術が提供されてもよい。この点に関して、図１７〜図１９は、特定の例示的実施形態によれば、シェードがどのようにグレージングに接続され、電力が供給され得るかを示す。これらの図面に示されるように、シェード１７０２のガラス上の構成要素は、銀ペースト１７０８及びエポキシ１７１０などを介して、中空アンカー止め１７０４又はバスバー及び基材１７０６に取り付けられる。ワイヤは、アンカー停止部１７０４にはんだ付けされ、次いで、周辺部を中心としてＩＧユニットの底部まで延び、底部アンカー止め具（ロック抑制部）が配置される。
【００８６】
基材３０２上のＩＴＯ又は他の導電性コーティング３０６と導電性テープ１８０２及び１８０４（例えば、銅テープなど）との間に導電性エポキシ、等方性導電膜（ＡＣＦ）、１８０６などを介して、電気的接続が形成される。ワイヤは、導電性テープ１８０２及び１８０４にはんだ付けされ、２本のワイヤ（ＩＴＯ基材ワイヤ及びアンカー止めワイヤ）が例えば外部電源への電気的接続などのためにＩＧスペーサを介してＩＧユニットの外側へと突出する下隅に向かってＩＧユニットの周辺部沿いに配線される。特定の例示的実施形態では、一般に、ＩＴＯから導電性エポキシへの、ガラス上の銅テープ又はＡｇフリットへの接続が存在する。
【００８７】
図２０は、特定の例示的実施形態に係る、シェードがどのようにグレージングに接続され、電力が供給され得るかについての代替的な手法を示す概略図である。この例示的な代替設計は、例えば、その周辺縁部の周囲に、ガラス基材２０００上に銀フリット２００２ａ〜２００２ｂを印刷するか、又は他の方法で適用することを含む。ガラス上の構成要素３０４（例えば、ＰＥＴ又は他のポリマー膜３０８及びＩＴＯなどを含むＴＣＣ３０６を含む）は、Ａｇフリット２００２ａ〜２００２ｂの上に積層される。ガラス２００２上のＡｇフリット２００２ａの第１の部分は、導電性エポキシ、ＡＣＦなどを介してＩＴＯなどを含むＴＣＣ３０６に接合されるか、あるいは電気的に接続され、それによってＩＴＯ層接続部２０１２にＡｇフリットを形成する。図２０に示すように、説明のために部分的に伸長された２０１６構成で示されている）、上部バスバー２００４及び下部バスバー２００６は、エポキシなどでガラス上の構成要素３０４の上に固定される。ワイヤ２００８ａ及び２００８ｂは、図２０に示されるように、及び下部バスバー２００６及びＡｇフリット２００２ａの第１の部分から、上部バスバー２００４及び下部バスバー２００６から、Ａｇフリット２００２ｂの第２の部分にはんだ付けされる。ワイヤ２０１４ａ及び２０１４ｂは、Ａｇフリット２００２ａの第１の部分から突出し、下部バスバー２００６は、ＩＧスペーサを通ってＩＧの外側に突出する。これらの突出したワイヤは、電源及び／又はコントローラに接続されてもよい。１つ以上の封止部が、ＩＧユニットの空洞からの脱ガス、ＩＧユニットの空洞内への水分の侵入などを制限するのを助けるために提供され得る。
【００８８】
図２１は、特定の例示的実施形態に係る、シェードがどのようにグレージングに接続され、電力が供給され得るかについての代替的な手法を示す概略図である。この例示的な代替設計は、Ａｇフリットの使用を含むが、スペーサの少なくとも内部にあるワイヤを欠いている。図２０の例と同様に、ガラス上の構成要素３０４は、Ａｇフリット２００２ａ〜２００２ｂの上に積層される。また、上記のように、フリット２００２ａの第１の部分は、導電性エポキシ、ＡＣＦなどを介して、ＩＴＯなどを含むＴＣＣ３０６に結合されるか、ないしは別の方法で電気的に接続される。シェード、上部バスバー２００４、及び下部バスバー２００６は、ガラス２０００’の上にエポキシなどで、及びろう付け、はんだ付けなどを介してＡｇフリットに固定される。したがって、この構成は、図２０の例と同様である。しかしながら、ろう付け、はんだ付け、導電性エポキシ、ＡＣＦ、及び／又は同様のものを使用して、図２１に示すＡｇフリット接続２１００ａ〜２１００ｂにバスバーを形成する。これらのバスバー〜Ａｇフリット接続２１００ａ〜２１００ｂは、Ａｇフリット２００２ｂの第２の部分に対して提供され、ワイヤ２００８ａ〜２００８ｂの位置を取る。ガラスの縁部への電気的接続は、スペーサの下に入るＡｇフリット２１０２を介して生じる。このＡｇフリット２１０２は、下部バスバー２００６から延在し、より低いバスバー２００６に近いＡｇフリット２００２ａの第１の部分の端部から延在し、それによって図２０の実施形態におけるワイヤ２０１４ａ〜２０１４ｂの位置を取り、スペーサを通る穴又は穴の必要性を潜在的に防ぐ。ここでも、ろう付け、はんだ付け、導電性エポキシ、ＡＣＦなどを使用して、これらの電気的接続を形成してもよい。電気ワイヤコネクタは、ＩＧの外側、又は少なくともスペーサの外部のＡｇフリットにはんだ付けすることができる。
【００８９】
ガラス２０００’上にＡｇを有し、スペーサの下で（スペーサ内に穴を形成するのではなく）、特定の例示的実施形態では有利であり得ることが理解されるであろう。例えば、穴の欠如は、ガス漏出の可能性を低減するか、又は進行を遅くしてもよく、ＩＧユニットの空洞内への水分侵入などを低減することができる。これらの問題は、例えば、内部水分が発生する可能性を低減することによって、ＩＧユニットの寿命を低減することがある。内部水分の存在は、望ましくないヘイズを生じさせることができ、更に５〜８％の相対湿度では、望ましくない充電及び早期のシェード不良を引き起こす可能性がある。
【００９０】
Ａｇフリットが言及されているが、異なる実施形態では、他の種類のフリットが使用されてもよいことが理解されるであろう。また、低Ｅコーティング、ＩＴＯ、又は他の導電性材料をガラス上に（例えば、ラミネート層なしで）使用して、Ａｇフリットと同じ又は類似の目的を果たすことができることも理解されよう。
【００９１】
したがって、図２０〜図２１から、第１の導電性バスバー及び第２の導電性バスバーは、第１及び第２の端部を有する第１の基材の第１及び第２の対向する縁部に配置されてもよく、第１及び第２のバスバーは、誘電体膜又は絶縁体膜上に直接又は間接的に提供されることが理解されるであろう。導電フリットの第１及び第２のパターンは、直接又は間接的に第１の基材に適用されてもよく、フリットは、第１の基材と第１の導電性コーティングとの間に介在し、フリットの第１のパターンは、第１の導電性コーティングと電気的に接続するフリットの第１のパターンが、第１の基材の第３及び第４の対向する縁部に沿って延在する、工程と、第１〜第４のエッジが互いに異なっており、第１のパターンが、第１のバスバーの第１の端部から第２のバスバーの第１の端部に向かう方向に延在し、第２のパターンは、第１のバスバーの第２の端部から第２のバスバーの第２の端部に向かう方向に延在する。導電性エポキシ、異方性導電膜（ＡＣＦ）などは、フリットの第１のパターンを第１の導電性コーティングと電気的に接続してもよい。
【００９２】
特定の例示的実施形態では、ワイヤの第１のセットは、第１及び第２のバスバーを、その第２の端部に近接したフリットの第２のパターンに電気的に接続することができ、第２の組のワイヤは、第２のバスバーの第１の端部及び第２のバスバーの第１の端部に近接するフリットの第１のパターンの端部に電気的に接続することができる。そのような場合、ワイヤの第２のセットは、電源に電気的に接続するために、スペーサシステム内の穴を通って突出してもよい。
【００９３】
特定の例示的実施形態では、導電フリットの第３及び第４のパターンは、第１及び第２のバスバーを、第１及び第２のバスバーの第２の端部に近接するフリットの第２のパターンに電気的に接続することができ、導電フリットの第５及び第６のパターンは、第２のバスバーの第１の端部と、第２のバスバーの第１の端部に近接するフリットの第１のパターンの端部に電気的に接続することができる。このような場合、フリットの第５及び第６のパターンは、例えば、第５及び第６のパターンのフリットがスペーサシステムと第１の基材との間に提供されるように、第５及び第６のフリットパターンは、電源に電気的に接続するために、スペーサシステムの下の第１の基材の外側エッジに向かって延在してもよい。特定の例示的実施形態では、電源と第１及び第２の導電性コーティングとの間の電気的接続は、スペーサシステムの内部のワイヤを欠く場合がある。
【００９４】
本明細書に記載されるＩＧユニットは、表面１、２、３、及び４のうちのいずれか１つ以上に低Ｅコーティングを組み込んでもよい。上述のように、例えば、このような低Ｅコーティングは、シェードのための導電層として機能し得る。他の例示的な実施形態では、シェードのためのｓｅｒｖｉｎｇ及び導電層に加えて、又はそれとは別に、低Ｅコーティングが別の内面に提供されてもよい。例えば、表面２に低Ｅコーティングを設けることができ、表面３に対してシェードを設けてもよい。別の例では、シェード及び低Ｅコーティングの位置を反転させることができる。いずれの場合も、別個の低Ｅコーティングは、表面３に対して提供されるシェードを操作するのを助けるために使用されても、使用されなくてもよい。特定の例示的実施形態では、表面２及び３上に提供される低Ｅコーティングは、銀ベースの低Ｅコーティングであってもよい。低Ｅコーティングの例は、米国特許第９，８０２，８６０号、同第８，５５７，３９１号、同第７，９９８，３２０号、同第７，７７１，８３０号、同第７，１９８，８５１号、同第７，１８９，４５８号、同第７，０５６，５８８号、及び同第６，８８７，５７５号、に記載されており、上記の文献のそれぞれの内容全体は、参照により本明細書に組み込まれる。ＩＴＯ及び／又は同様のものに基づく低Ｅコーティングを内面及び／又は外面に使用してもよい。例えば、米国特許第９，６９５，０８５号、同第９，６７０，０９２号を参照されたい。上記の文献のそれぞれの内容全体は、参照により本明細書に組み込まれる。これらの低Ｅコーティングは、特定の例示的実施形態に関連して使用され得る。
【００９５】
反射防止コーティングは、ＩＧユニットの主表面上に提供されてもよい。特定の例示的実施形態では、ＡＲコーティングは、低Ｅコーティング及びシェードが提供されない各主表面上に提供されてもよい。例示的なＡＲコーティングは、例えば、米国特許第９，７９６，６１９号及び同第８，６６８，９９０号、並びに米国特許公開第２０１４／０２７２３１４号に記載されている。上記の文献のそれぞれの内容全体は、参照により本明細書に組み込まれる。その内容全体が参照により本明細書に組み込まれる米国特許第９，５５６，０６６号も参照されたい。これらのＡＲコーティングは、特定の例示的実施形態に関連して使用されてもよい。
【００９６】
本明細書に記載される例示的な実施形態は、例えば、市販及び／又は住宅用途のための内部窓及び外部窓、天窓、ドア、冷蔵庫／冷凍庫（例えば、そのドア及び／又は「壁」のための）のような小売業者、車両用途などを含む、多種多様な用途に組み込むことができる。
【００９７】
特定の例示的実施形態は、２つの基材を含むＩＧユニットに関連して記載されているが、本明細書に記載される技術は、いわゆる三重ＩＧユニットに関して適用され得ることが理解されるであろう。このようなユニットでは、第１、第２、及び第３の実質的に平行な離間した基材は、第１及び第２のスペーサシステムによって分離され、シェードは、最も内側の基材及び最も外側の基材の内面のうちの任意の１つ以上に隣接して、及び／又は中間基材の表面の一方若しくは両方に隣接して提供されてもよい。
【００９８】
特定の例示的実施形態は、ガラス基材を組み込むものとして記載されているが（例えば、本明細書に記載されるＩＧユニットの内側及び外側のペインの使用のために）記載されているが、他の例示的な実施形態は、そのようなペインの一方又は両方のための非ガラス基材を組み込んでもよいことが理解されるであろう。プラスチック、複合材料等を使用してもよい。ガラス基材が使用される場合、そのような基材は、熱処理（例えば、熱強化及び／又は熱強化）、化学的に強化され、アニールされた状態に残されてもよい。特定の例示的実施形態では、内側又は外側基材は、同じ又は異なる材料の別の基材に積層されてもよい。
【００９９】
本明細書で使用するとき、用語「〜上」及び「〜によって支持されている」などは、明示的に記載されない限り、２つの要素が互いに直接隣接していることを意味するものと解釈されるべきではない。換言すれば、第１の層は、第２の層との間に１つ以上の層が存在する場合であっても、第２の層「上」又は「によって支持されている」とされ得る。
【０１００】
特定の例示的実施形態では、絶縁ガラス（ＩＧ）ユニットが提供される。第１の基材及び第２の基材はそれぞれ、内部主表面及び外部主表面を有し、第１の基材の内部主表面は、第２の基材の内部主表面に面している。スペーサシステムは、第１の基材及び第２の基材を互いに対して実質的に平行に離間した関係に維持し、それらの間に間隙を画定するのに役立つ。第１の基材と第２の基材との間に介在する動的に制御可能なシェードは、第１の基材の内部主表面上に直接又は間接的に提供される第１の導電膜と、第１の導電コーティング上に直接又は間接的に提供される誘電体膜又は絶縁体膜と、ポリマー基材から離れる方向に移動するために、第２の導電コーティングを支持するポリマー基材と、ＣＩＧＳ吸収体と、第３の導電コーティングと、上部接触層とを含み、ポリマー基材は、シャッタ閉位置として機能するように伸長可能であり、且つシャッタ開位として機能するように後退可能である。第１の導電膜及び第２の導電膜は、シャッタ開位置とシャッタ閉位置との間でポリマー基材を相応に駆動するために電位差を選択的に設定するように制御可能な電源に電気的に接続可能である。
【０１０１】
前の段落の特徴に加えて、特定の例示的な実施形態では、ポリマー基材は、ポリイミド及び／又はポリエチレンナフタレートを含み得る。
【０１０２】
前の２つの段落のいずれかの特徴に加えて、特定の例示的な実施形態では、第２の導電コーティングは、第２の導電コーティングは、Ｍｏを含む層を含み得る。
【０１０３】
前の段落の特徴に加えて、特定の例示的実施形態では、第２の導電コーティングは、Ｍｏを含む層とポリマー基材との間に介在するＡｌを含む層を更に含んでもよい。
【０１０４】
前の４つの段落のいずれかの特徴に加えて、特定の例示的実施形態では、第３の導電コーティングは、酸化亜鉛（例えば、アルミニウムドープ酸化亜鉛）を含む層を含んでもよい。
【０１０５】
前の５つの段落のいずれかの特徴に加えて、特定の例示的実施形態では、装飾インクは、ＣＩＧＳ吸収体とは反対側のその主表面上のポリマー基材に適用されてもよい。
【０１０６】
特定の例示的実施形態では、絶縁ガラス（ＩＧ）ユニットの製造方法が提供される。この方法は、それぞれが内部主表面及び外部主表面を有する第１の基材及び第２の基材を提供する工程と、第１の基材の内部主表面上に直接又は間接的に第１の導電コーティングを形成する工程と、第１の導電コーティング上に直接又は間接的に誘電体膜又は絶縁体膜を提供する工程と、誘電体膜又は絶縁体膜に隣接して、ポリマー基材から離れる方向に移動するために、第２の導電コーティングを支持するポリマー基材と、ＣＩＧＳ吸収体と、第３の導電コーティングと、上部接触層とを含むシャッタを配置することであって、ポリマー基材は、シャッタ閉位置として機能するように伸長可能であり、シャッタ開位置を果たすように後退可能である、ことと、第１の導電コーティング及び第２の導電コーティングを電源に電気的に接続する工程であって、第１の導電コーティング、誘電体膜又は絶縁体膜、及びシャッタが、電源と関連して制御可能な動的シェードを少なくとも部分的に形成して、電位差を選択的に設定し、それに応じて、シャッタ開位置とシャッタ閉位置との間でポリマー基材を駆動する、工程と、第１の基材及び第２の基材を、ＩＧユニットを作製する際に、第１の基材及び第２の基材の内面が互いに対向するように、第１の基材及び第２の基材を互いに実質的に平行に離間させた関係でスペーサシステムに関連して互いに接続する工程であって、第１の基材及び第２の基材の間に間隙が画定され、間隙内の第１の基材と第２の基材との間に動的シェードが介在する、工程と、を含む。
【０１０７】
前の段落の特徴に加えて、特定の例示的な実施形態では、ポリマー基材は、ポリイミド及び／又はポリエチレンナフタレートを含み得る。
【０１０８】
前の２つの段落のいずれかの特徴に加えて、特定の例示的な実施形態では、第２の導電コーティングは、第２の導電コーティングは、Ｍｏを含む層を含み得る。
【０１０９】
前の段落の特徴に加えて、特定の例示的実施形態では、第２の導電コーティングは、Ｍｏを含む層とポリマー基材との間に介在するＡｌを含む層を更に含んでもよい。
【０１１０】
前の４つの段落のいずれかの特徴に加えて、特定の例示的実施形態では、第３の導電コーティングは、酸化亜鉛（例えば、アルミニウムドープ酸化亜鉛）を含む層を含んでもよい。
【０１１１】
前の５つの段落のいずれかの特徴に加えて、特定の例示的実施形態では、装飾インクは、ＣＩＧＳ吸収体とは反対側のその主表面上のポリマー基材に適用されてもよい。
【０１１２】
特定の例示的実施形態では、絶縁ガラス（ＩＧ）ユニットの製造方法が提供される。本方法は、それぞれが内部主表面及び外部主表面を有する、第１の基材及び第２の基材を有することを含み、第１の基材の内部主表面は、第２の基材の内部主表面に面している。第１の導電コーティングは、第１の基材の内部主表面上に直接又は間接的に形成され、誘電体膜又は絶縁体膜が、第１の導電コーティング上に直接又は間接的に提供される。誘電体膜又は絶縁体膜に隣接してシャッタが配置され、このシャッタは、ポリマー基材から離れる方向に移動するために、第２の導電コーティングを支持するポリマー基材と、ＣＩＧＳ吸収体と、第３の導電コーティングと、上部接触層とを含み、ポリマー基材は、シャッタ閉位置として機能するように伸長可能であり、且つシャッタ開位置として機能するように後退可能である。第１の導電コーティング及び第２の導電コーティングは、電源に電気的に接続可能であり、第１の導電コーティング、誘電体膜又は絶縁体膜、及びシャッタが、電源と関連して制御可能な動的シェードを少なくとも部分的に形成して、電位差を選択的に設定し、それに応じて、シャッタ開位置とシャッタ閉位置との間でポリマー基材を駆動する。本方法は、第１の基材及び第２の基材を、ＩＧユニットを作製する際に、第１の基材及び第２の基材の内面が互いに対向するように、第１の基材及び第２の基材を互いに実質的に平行に離間させた関係でスペーサシステムに関連して互いに接続する工程であって、第１の基材及び第２の基材の間に間隙が画定され、間隙内の第１の基材と第２の基材との間に動的シェードが介在する、工程を更に含む。
【０１１３】
前の段落の特徴に加えて、特定の例示的な実施形態では、ポリマー基材は、ポリイミド及び／又はポリエチレンナフタレートを含み得る。
【０１１４】
前の２つの段落のいずれかの特徴に加えて、特定の例示的な実施形態では、第２の導電コーティングは、Ｍｏを含む層を含み得る。
【０１１５】
前の段落の特徴に加えて、特定の例示的実施形態では、第２の導電コーティングは、Ｍｏを含む層とポリマー基材との間に介在するＡｌを含む層を更に含んでもよい。
【０１１６】
前の４つの段落のいずれかの特徴に加えて、特定の例示的実施形態では、第３の導電コーティングは、酸化亜鉛（例えば、アルミニウムドープ酸化亜鉛）を含む層を含んでもよい。
【０１１７】
前の５つの段落のいずれかの特徴に加えて、特定の例示的実施形態では、装飾インクは、ＣＩＧＳ吸収体とは反対側のその主表面上のポリマー基材に適用されてもよい。
【０１１８】
特定の例示的実施形態では、絶縁ガラス（ＩＧ）ユニット内で動的シェードを操作する方法が提供される。本方法は、本明細書に開示される技術に従って（例えば、前の１８の段落のうちのいずれか１つによる）作製されたＩＧユニットを有する工程と、シャッタ開位置とシャッタ閉位置との間でポリマー基材を移動させるために、電源を選択的に作動させる工程と、を含む。
【０１１９】
本発明は、現在実用的で好ましい実施形態と考えられるものと関連して説明されたが、本発明は、開示される実施形態に限定されるものではなく、むしろ、添付の特許請求の範囲の趣旨及び範囲内に含まれる様々な修正及び同等の構成を網羅することを意図するものであることを理解されたい。
【図１】
2021529142.tif 000004
【図２】
2021529142.tif 000005
【図３】
2021529142.tif 000006
【図４】
2021529142.tif 000007
【図５】
2021529142.tif 000008
【図６ａ】
2021529142.tif 000009
【図６ｂ】
2021529142.tif 000010
【図７】
2021529142.tif 000011
【図８ａ】
2021529142.tif 000012
【図８ｂ】
2021529142.tif 000013
【図８ｃ】
2021529142.tif 000014
【図９】
2021529142.tif 000015
【図１０】
2021529142.tif 000016
【図１１】
2021529142.tif 000017
【図１２】
2021529142.tif 000018
【図１３】
2021529142.tif 000019
【図１４】
2021529142.tif 000020
【図１５】
2021529142.tif 000021
【図１６】
2021529142.tif 000022
【図１７】
2021529142.tif 000023
【図１８】
2021529142.tif 000024
【図１９】
2021529142.tif 000025
【図２０】
2021529142.tif 000026
【図２１】
2021529142.tif 000027
【国際調査報告】
2021529142.tif 000028
2021529142.tif 000029